(57)【要約】  本発明は、架橋可能なコンパウンド、殊に、（Ａ）少なくとも１種の架橋性化合物及び（Ｂ）式Ｒ4−（ＣＯＲ32−Ｃ（＝Ｏ）ＯＨ）y（Ｉ）［式中、基及び添え字は、請求項１に記される意味を有する］のカルボン酸（Ｃ）で表面処理された炭酸カルシウムを含有する充填剤（Ｂ０）を含有する、殊に水の排除下で貯蔵性の、水が侵入した際には室温にてエラストマーへと架橋可能な、有機ケイ素化合物を基礎とするコンパウンドに関する。【特許請求の範囲】
【請求項１】
架橋可能なコンパウンドであって、
（Ａ）少なくとも１種の架橋性化合物及び
（Ｂ）式
Ｒ4−（ＯＣＲ32−Ｃ（＝Ｏ）ＯＨ）y （Ｉ）
［式中、Ｒ3は、同じであるか又は異なっていてよく、且つ、水素原子又は、置換された又は非置換の一価の炭化水素基を表し、
Ｒ4は、炭素を介して結合された、酸素原子によって中断されていてもよい、置換された又は非置換のｙ価の炭化水素基を意味し、且つ
ｙは、１〜３の整数である］
のカルボン酸（Ｃ）で表面処理された炭酸カルシウム含有充填剤（Ｂ０）
を含有する架橋可能なコンパウンド。
【請求項２】
化合物（Ａ）が、式
Ａ−［（ＣＲ12）b−ＳｉＲa（ＯＲ2）3-a］x （ＩＩ）
［式中、
Ａは、窒素、リン、酸素、硫黄、炭素又はカルボニル基を介して結合された、ｘ価のポリマー基を意味し、
Ｒは、同じであるか又は異なっていてよく、且つ、置換された又は非置換の一価の炭化水素基を表し、
Ｒ1は、同じであるか又は異なっていてよく、且つ、水素原子又は、置換された又は非置換の一価の炭化水素基を表し、該基は、窒素、リン、酸素、硫黄又はカルボニル基を介して炭素原子に付けられていてもよい、
Ｒ2は、同じであるか又は異なっていてよく、且つ、水素原子又は、置換された又は非置換の一価の炭化水素基を表し、
ｘは、１〜１０の整数であり、
ａは、０、１又は２であり、且つ
ｂは、１〜１０の整数である］
の化合物、ただし、１分子当たり少なくとも２個の基ＯＲ2が存在している、
及び
式
Ｒ5cＺdＳｉＯ(4-c-d)/2 （ＩＩＩ）
［式中、
Ｒ5は、同じであるか又は異なっていてよく、且つ、酸素原子によって中断されていてもよい、置換された又は非置換の炭化水素基を意味し、
Ｚは、同じであるか又は異なっていてよく、且つ、ヒドロキシル基又は加水分解可能な基を意味し、
ｃは、０、１、２又は３であり、且つ
ｄは、０、１、２又は３である］
の化合物、ただし、ｃ＋ｄの合計は４以下であり、且つ、１分子当たり少なくとも２個の基Ｚが存在している、から成る群から選択された化合物であることを特徴とする、請求項１記載の架橋可能なコンパウンド。
【請求項３】
前記炭酸カルシウム含有充填剤（Ｂ０）が、８５質量％を上回る炭酸カルシウム含有率を有する、粉砕された天然白亜、８５質量％を上回る炭酸カルシウム含有率を有する、粉砕された天然大理石、及び９５質量％を上回る炭酸カルシウム含有率を有する沈降炭酸カルシウムであることを特徴とする、請求項１又は２記載の架橋可能なコンパウンド。
【請求項４】
前記カルボン酸（Ｃ）が、３，６−ジオキサヘプタン酸、３，６，９−トリオキサデカン酸、３，６−ジオキサオクタン二酸、３，６，９−トリオキサウンデカン二酸、約６００ｇ／モルのモル質量を有するポリ（エチレングリコール）二酸、約３８０ｇ／モルの平均モル質量を有するグリコール酸−エトキシレート−４−ｔ−ブチルフェニルエーテル、約３６０ｇ／モル又は約４６０ｇ／モルの平均モル質量を有するグリコール酸−エトキシレート−ラウリルエーテルであることを特徴とする、請求項１から３までのいずれか１項記載の架橋可能なコンパウンド。
【請求項５】
本発明によるコンパウンドが、成分（Ａ）１００質量部を基準として、成分（Ｂ）を５〜３００質量部の量で含有することを特徴とする、請求項１から４までのいずれか１項記載の架橋可能なコンパウンド。
【請求項６】
（Ａ）少なくとも１種の架橋性化合物、
（Ｂ）前記式（Ｉ）のカルボン酸（Ｃ）で表面処理された炭酸カルシウム含有充填剤（Ｂ０）、
場合により
（Ｄ）触媒、
場合により
（Ｅ）架橋剤、
場合により
（Ｆ）可塑剤、
場合により
（Ｇ）充填剤、
場合により
（Ｈ）接着促進剤、
場合により
（Ｉ）添加剤及び
場合により
（Ｌ）有機溶剤
を含有するものであることを特徴とする、請求項１から５までのいずれか１項記載の架橋可能なコンパウンド。
【請求項７】
表面処理された炭酸カルシウム含有充填剤（Ｂ）を、その他の構成成分（Ａ）並びに場合により（Ｄ）〜（Ｌ）と任意の順番で混合することを特徴とする、請求項１から６までのいずれか１項記載の架橋可能なコンパウンドの製造法。
【請求項８】
未処理の炭酸カルシウム含有充填剤（Ｂ０）を、カルボン酸（Ｃ）並びにその他の構成成分（Ａ）及び場合により（Ｄ）〜（Ｌ）と任意の順番で混合することで、成分（Ｃ）による充填剤（Ｂ０）の被覆を現場で行うことを特徴とする、請求項１から６までのいずれか１項記載の架橋可能なコンパウンドの製造法。
【請求項９】
請求項１から６までのいずれか１項記載の架橋可能なコンパウンドの架橋によって製造された成形体。
【発明の詳細な説明】
【技術分野】
【０００１】
本発明は、架橋可能なコンパウンド、殊に、特別に被覆された塩基性充填剤を有する、水の排除下で貯蔵性の、水が侵入した際には室温にてエラストマーへと架橋可能な、有機ケイ素化合物を基礎とするコンパウンド、該コンパウンドの製造法並びに該コンパウンドから製造された成形体に関する。
【０００２】
水の排除下で貯蔵性の、水が侵入した際には室温にてエラストマーへと加硫し、その際、例えばアルコールを脱離する一成分型シーラントが公知である。これらの生成物は、大量に、例えば建設工業において使用される。これらの混合物の基礎は、シリル基で末端化されており、ＯＨ基又は加水分解可能な基のような、例えばアルコキシ基のような反応性置換基を有するポリマーである。通常、係るコンパウンドは炭酸カルシウムを含有する。
【０００３】
頻繁に、ステアリン酸で被覆された炭酸カルシウムが使用され、それというのも、これらは、未被覆の炭酸カルシウムと比較して、水分を吸収する量がより少ないからである。係る生成物は、非常に多様に市場で提供される。ただし、被覆された炭酸カルシウムは、たいていの場合、殊にコンクリートのような基材上での接着を悪化させる。ＪＰ２００８２２２４９３Ａ２には、高分子脂肪酸で炭酸カルシウムを被覆することが記載されるが、ただし、該高分子脂肪酸も同様にＲＴＶ１コンパウンド中の充填剤としてコンクリートへの接着に悪影響を及ぼす。
【０００４】
ｎ−オクタン酸又はネオデカン酸のような有機酸の、ＲＴＶ１コンパウンドへの添加も同様に度々記載されてきた。ただし、この添加は、モジュラスの増加並びにコンクリートへのより悪化した接着につながる。
【０００５】
本発明の対象は、
（Ａ）少なくとも１種の架橋性化合物及び
（Ｂ）式
Ｒ4−（ＯＣＲ32−Ｃ（＝Ｏ）ＯＨ）y （Ｉ）
［式中、Ｒ3は、同じであるか又は異なっていてよく、且つ、水素原子又は、置換された又は非置換の一価の炭化水素基を表し、
Ｒ4は、炭素を介して結合された、酸素原子によって中断されていてもよい、置換された又は非置換の、ｙ価の炭化水素基を意味し、且つ
ｙは、１〜３の整数である］
のカルボン酸（Ｃ）で表面処理された炭酸カルシウム含有充填剤（Ｂ０）
を含有する架橋可能なコンパウンドである。
【０００６】
本発明によるコンパウンドは、有利には、縮合反応によって架橋可能なコンパウンド、殊に水の排除下で貯蔵性の、水が侵入した際には室温にてエラストマーへと架橋可能な、有機ケイ素化合物を基礎とするコンパウンドである。
【０００７】
本発明の枠内で、"縮合性"基の名称は、場合により先行する加水分解工程を一緒に包含する基とも解されるべきである。
【０００８】
本発明により使用される化合物（Ａ）は、有利には式
Ａ−［（ＣＲ12）b−ＳｉＲa（ＯＲ2）3-a］x （ＩＩ）
［式中、
Ａは、窒素、リン、酸素、硫黄、炭素又はカルボニル基を介して結合された、ｘ価のポリマー基を意味し、
Ｒは、同じであるか又は異なっていてよく、且つ、置換された又は非置換の一価の炭化水素基を表し、
Ｒ1は、同じであるか又は異なっていてよく、且つ、水素原子又は、置換された又は非置換の一価の炭化水素基を表し、該基は、窒素、リン、酸素、硫黄又はカルボニル基を介して炭素原子に付けられていてもよい、
Ｒ2は、同じであるか又は異なっていてよく、且つ、水素原子又は、置換された又は非置換の一価の炭化水素基を表し、
ｘは、１〜１０の整数、有利には１、２又は３、特に有利には１又は２であり、
ａは、０、１又は２、有利には０又は１であり、且つ
ｂは、１〜１０の整数、有利には１、２、３又は４、特に有利には１、２又は３である］
の化合物、ただし、１分子当たり少なくとも２個の基ＯＲ2が存在している、
及び
式
Ｒ5cＺdＳｉＯ(4-c-d)/2 （ＩＩＩ）
［式中、
Ｒ5は、同じであるか又は異なっていてよく、且つ、酸素原子によって中断されていてもよい、置換された又は非置換の炭化水素基を意味し、
Ｚは、同じであるか又は異なっていてよく、且つ、ヒドロキシル基又は加水分解可能な基を意味し、
ｃは、０、１、２又は３、有利には１又は２であり、且つ
ｄは、０、１、２又は３、有利には０、１又は２、特に有利には０である］
の化合物、ただし、ｃ＋ｄの合計は４以下であり、且つ、１分子当たり少なくとも２個の基Ｚが存在している、から成る群から選択された化合物である。
【０００９】
有利には、式（ＩＩ）の化合物（Ａ１）は、そのつど数平均で示して、２０００ｇ／モル〜１０００００ｇ／モル、特に有利には５０００ｇ／モル〜５００００ｇ／モルの分子量を有する。
【００１０】
有利には、基Ｒは、置換された又は非置換の、１〜１８個の炭素原子を有する一価の炭化水素基、特に有利にはアルキル基、ビニル基、３，３，３−トリフルオロプロパ−１−イル基及びフェニル基であり、殊にメチル基である。
【００１１】
基Ｒの例は、アルキル基、例えばメチル基、エチル基、ｎ−プロピル基、イソプロピル基、１−ｎ−ブチル基、２−ｎ−ブチル基、イソブチル基、ｔ−ブチル基、ｎ−ペンチル基、イソペンチル基、ネオペンチル基、ｔ−ペンチル基；ヘキシル基、例えばｎ−ヘキシル基；ヘプチル基、例えばｎ−ヘプチル基；オクチル基、例えばｎ−オクチル基、イソオクチル基及び２，２，４−トリメチルペンチル基；ノニル基、例えばｎ−ノニル基；デシル基、例えばｎ−デシル基；ドデシル基、例えばｎ−ドデシル基；オクタデシル基、例えばｎ−オクタデシル基；シクロアルキル基、例えばシクロペンチル基、シクロヘキシル基、シクロヘプチル基及びメチルシクロヘキシル基；アルケニル基、例えばビニル基、１−プロペニル基及び２−プロペニル基；アリール基、例えばフェニル基、ナフチル基、アントリル基及びフェナントリル基；アルカリール基、例えばｏ−トリル基、ｍ−トリル基、ｐ−トリル基；キシリル基及びエチルフェニル基；及びアラルキル基、例えばベンジル基、α−フェニルエチル基及びβ−フェニルエチル基である。
【００１２】
置換された基Ｒの例は、ハロゲンアルキル基、例えば３，３，３−トリフルオロプロパ−１−イル基、２，２，２，２'，２'，２'−ヘキサフルオロイソプロピル基及びヘプタフルオロイソプロピル基、ハロゲンアリール基、例えばｏ−クロロフェニル基、ｍ−クロロフェニル基及びｐ−クロロフェニル基、及び２−メトキシエチル基、２−メトキシプロピル基並びに２−（２−メトキシエトキシ）エチル基である。
【００１３】
基Ｒ1の例は、水素原子、Ｒについて示された基並びに窒素、リン、酸素、硫黄、炭素又はカルボニル基を介して炭素原子に結合された、置換された又は非置換の炭化水素基である。
【００１４】
有利には、基Ｒ1は、水素原子及び１〜２０個の炭素原子を有する炭化水素基、殊に水素原子である。
【００１５】
基2の例は、水素原子並びにＲについて示された基である。
【００１６】
有利には、基Ｒ2は、水素原子及び１〜６個の炭素原子を有する炭化水素基、特に有利には水素原子、メチル基及びエチル基である。
【００１７】
基Ａは、有利には、ポリマー鎖としてポリオキシアルキレン、例えばポリオキシエチレン、ポリオキシプロピレン、ポリオキシブチレン、ポリオキシテトラメチレン、ポリオキシエチレン−ポリオキシプロピレンコポリマー及びポリオキシプロピレン−ポリオキシブチレンコポリマー；炭化水素ポリマー、例えばポリイソブチレン、及びポリイソブチレンとイソプレンのコポリマー；ポリクロロプレン；ポリイソプレン；ポリウレタン；ポリエステル；ポリアミド；ポリアクリレート；ポリメタクリレート；ビニルポリマー及びポリカーボネートを含有し、且つ、−Ｏ−Ｃ（＝Ｏ）−ＮＨ−、−ＮＨ−Ｃ（＝Ｏ）Ｏ−、−ＮＨ−Ｃ（＝Ｏ）−ＮＨ−、−ＮＨ−Ｃ（＝Ｏ）−、−Ｃ（＝Ｏ）−ＮＨ−、−Ｃ（＝Ｏ）−Ｏ−、−Ｏ−Ｃ（＝Ｏ）−、−Ｏ−Ｃ（＝Ｏ）−Ｏ−、−Ｓ−Ｃ（＝Ｏ）−ＮＨ−、−ＮＨ−Ｃ（＝Ｏ）−Ｓ−、−Ｃ（＝Ｏ）−Ｓ−、−Ｓ−Ｃ（＝Ｏ）−、−Ｓ−Ｃ（＝Ｏ）−Ｓ−、−Ｃ（＝Ｏ）−、−Ｓ−、−Ｏ−、−ＮＲ'−、−ＣＲ'2−、−Ｐ（＝Ｏ）（ＯＲ'）2−、−Ｏ−ＣＨ2−Ｃ（ＯＨ）Ｈ−ＣＨ2−ＮＲ'−、−Ｏ−ＣＨ2−Ｃ（ＯＨ）Ｈ−ＣＨ2−Ｓ−、−Ｏ−ＣＨ2−Ｃ（ＯＨ）Ｈ−ＣＨ2−Ｃ（＝Ｏ）−、−Ｏ−ＣＨ2−Ｃ（ＯＨ）Ｈ−ＣＨ2−Ｏ−、
【化１】
2013507461.tif 000002
又は
【化２】
2013507461.tif 000003
を介して基−［（ＣＲ12）b−ＳｉＲa（ＯＲ2）3-a］に結合されている有機ポリマー基であり、その際、Ｒ'は、同じであるか又は異なっていてよく、且つ、水素原子又は、Ｒについて示された意味を有する。
【００１８】
特に有利には、基Ａは、ポリオキシアルキレン基及びポリアクリレート基、殊に、−Ｏ−Ｃ（＝Ｏ）−ＮＨ−、−Ｃ（＝Ｏ）−Ｏ−、−Ｏ−Ｃ（＝Ｏ）−Ｏ−、−Ｏ−，−Ｏ−ＣＨ2−Ｃ（ＯＨ）Ｈ−ＣＨ2−ＮＲ'−、−Ｏ−ＣＨ2−Ｃ（ＯＨ）Ｈ−ＣＨ2−Ｓ−、−Ｏ−ＣＨ2−Ｃ（ＯＨ）Ｈ−ＣＨ2−Ｃ（＝Ｏ）−又は−Ｏ−ＣＨ2−Ｃ（ＯＨ）Ｈ−ＣＨ2−Ｏ−を介して基−［（ＣＲ12）b−ＳｉＲa（ＯＲ2）3-a］に結合されているポリオキシアルキレン基であり、その際、Ｒ'は、同じであるか又は異なっていてよく、且つ、水素原子又は、Ｒについて示された意味を有する。
【００１９】
基Ａがポリオキシアルキレン基である場合には、これらは有利には、式
−Ｒ7−Ｏ− （ＩＶ）
の繰り返し単位を含有し、その際、Ｒ7は、同じであるか又は異なっていてよく、且つ、置換された又は非置換の、線状であるか又は分枝していてよい、１〜１２個の炭素原子を有する二価の炭化水素基を意味する。
【００２０】
ポリオキシアルキレン基Ａは、式（ＩＶ）の繰り返し単位を、そのつど該繰り返し単位の総数を基準として、有利には少なくとも５０％、特に有利には少なくとも７０％含有する。
【００２１】
式（ＩＶ）の繰り返し単位に加えて、ポリオキシアルキレン基Ａは、なお更なる単位、例えばアミド単位、尿素単位、ウレタン単位、チオウレタン単位、アルキレン単位、アリーレン単位、エステル単位、カーボネート単位、イミド単位又はイミン単位を含有してよい。
【００２２】
基Ｒ7の例は、−ＣＨ2−、−ＣＨ2−ＣＨ2−、−ＣＨ2−ＣＨ（ＣＨ3）−、−ＣＨ2−ＣＨ2−ＣＨ2−、−ＣＨ2−ＣＨ（−ＣＨ2−ＣＨ3）−、−ＣＨ（ＣＨ3）−ＣＨ（ＣＨ3）−、−ＣＨ2−ＣＨ2−ＣＨ2−ＣＨ2−及び−ＣＨ2−Ｃ（ＣＨ3）2−である。
【００２３】
有利には、基Ｒ7は、置換された又は非置換の、１〜４個の炭素原子を有する二価の炭化水素基、特に有利には１〜４個の炭素原子を有する二価の炭化水素基、極めて有利には−ＣＨ2−ＣＨ2−及び−ＣＨ2−ＣＨ（ＣＨ3）−、殊に−ＣＨ2−ＣＨ（ＣＨ3）−である。
【００２４】
有利には、本発明により使用される化合物（Ａ１）は、ポリプロピレングリコール、ポリウレタン又はポリアクリレートを含有した、ヒドロキシル基又は他の縮合可能な基を含有し、且つ、シロキサン結合を形成することができるシリル基含有ポリマーであり、その際、ポリプロピレングリコール又はポリウレタンを含有した、ヒドロキシル基又は他の縮合可能な基を含有し、且つ、シロキサン結合を形成することができるシリル基含有ポリマーが特に有利である。
【００２５】
成分（Ａ１）の例は、トリス−（オルガニルオキシ）シリルアルキル基又はビス−（オルガニルオキシ）−メチルシリルアルキル基を有する有機ポリマー、例えばポリアクリレート、ビニルポリマー、ポリウレタン及びポリグリコールであり、それらは線状であるか又は分枝していてよい。これらのポリマーの製造は、付加反応のような公知の方法、例えばヒドロシリル化、マイケル付加、ディールス−アルダー付加、エポキシド又は活性水素を有する反応基、例えばアミン、アミド、ヒドロキシル基又はメルカプト基へのイソシアネートの付加、活性水素を有する反応基、例えばアミン、カルボニル基、フェノール又はメルカプト基へのエポキシドの付加、並びにカルボニル基へのアジリジンの付加、又はビニルシランと有機二重結合を有するモノマーとの共重合若しくはビニルポリマーへのビニルシランのグラフト化又はビニルシラン及び／又はメタクリルオキシプロピルシラン及び／又はメタクリルオキシメチルシランと有機二重結合を有するモノマーとの共重合によって行われることができ、その際、ニトロキシル制御されたＣＦＲＰ法、ＡＴＲＰ法又はＲＡＦＴ法に従う制御されたフリーラジカル重合の適用によって、ポリマー末端でシリル基を持つ、狭いモル質量分布を有するポリマーが製造されることができる。該製造法は、場合により互いに組み合わされることができる。
【００２６】
成分（Ａ１）として、あるいはまた、例えばＥＰ−Ｂ１１３７０６０２に記載されるように、シロキサンブロックと有機ポリマーから成るコポリマーも使用されることができ、これは本出願の開示内容に含まれる。
【００２７】
本発明により使用されるポリマー（Ａ１）は、ホモポリマーやコポリマーであってもよく、それらは、それぞれ線状であるか又は分枝していてよい。その際、成分（Ａ１）は、基−［（ＣＲ12）b−ＳｉＲa（ＯＲ2）3-a］を、鎖位及び／又は末端位といったようなポリマー中の任意の箇所に有してよい。
【００２８】
有利には、式（ＩＩＩ）中で、ｃ＋ｄの合計は３以下である。
【００２９】
有利には、基Ｒ5は、ハロゲン原子、アミノ基、エーテル基、エステル基、エポキシ基、メルカプト基、シアノ基又は（ポリ）グリコール基で置換されているか又は置換されておらず、その際、（ポリ）グリコール基は、オキシエチレン単位及び／又はオキシプロプレン単位から構成されている、１〜１８個の炭素原子を有する一価の炭化水素基、特に有利には１〜１２個の炭素原子を有するアルキル基、殊にメチル基である。基Ｒ5は、あるいはまた、例えば２個のシリル基を互いに結合する二価の基であってもよい。
【００３０】
基Ｒ5の基は、基Ｒについて示された例である。
【００３１】
二価の基Ｒ5の例は、ポリイソブチレンジイル基、ポリメタクリル酸メチルエステルジイル基、ポリメタクリル酸ブチルエステルジイル基及びプロパンジイル末端ポリプロピレングリコール基である。
【００３２】
基Ｚの例は、ヒドロキシル基、アセトキシ基、オキシマト基及び、例えばメトキシ基、エトキシ基、アルコキシエトキシ基のようなオルガニルオキシ基−ＯＲ6、その際、Ｒ6は、置換された又は非置換の、酸素原子によって中断されていてよい一価の炭化水素基を意味する、及びヒドロキシ含有基、例えば２−ヒドロキシプロポキシ基、２−ヒドロキシ−１−メチルプロポキシ基、２−ヒドロキシブトキシ基、１−ヒドロキシ−２−メチルエトキシ基又は２−ヒドロキシエトキシ基である。
【００３３】
基6の例は、Ｒについて示された基である。
【００３４】
有利には、基Ｚは、ヒドロキシル基、オキシマト基及びオルガニルオキシ基−ＯＲ6、特に有利にはヒドロキシル基及びオルガニルオキシ基−ＯＲ6、殊にヒドロキシル基並びにメトキシ基及びエトキシ基であり、その際、Ｒ6は、上述の意味を有する。
【００３５】
有利には、本発明により使用される化合物（Ａ２）は、本質的に線状のオルガノポリシロキサンであり、その際、式
Ｚ3-uＲ5uＳｉ−Ｏ−（ＳｉＲ52−Ｏ）v−ＳｉＲ5uＺ3-u （Ｖ）
［式中、Ｒ5及びＺは、それぞれ上で示された意味の１つを有し、
ｖは、３０〜３０００の整数であり、且つ
ｕは、同じであるか又は異なっていてよく、且つ、０、１又は２である］
のものが特に有利である。
【００３６】
有利には、ｖは、２０〜２０００の整数である。
【００３７】
好ましくは、ｕは、Ｚがヒドロキシル基の意味を有する場合、２であり、且つ、ｕは、Ｚがヒドロキシル基とは異なる意味を有する場合、０又は１である。
【００３８】
有機ケイ素化合物（Ａ２）の例は、
（ＭｅＯ）2ＭｅＳｉＯ［ＳｉＭｅ2Ｏ］200-2000ＳｉＭｅ（ＯＭｅ）2、
（ＭｅＯ）2ＭｅＳｉＯ［ＳｉＭｅ2Ｏ］200-2000ＳｉＭｅ（ＯＥｔ）2、
（ＭｅＯ）3ＳｉＯ［ＳｉＭｅ2Ｏ］200-2000ＳｉＭｅ（ＯＭｅ）2、
（ＭｅＯ）3ＳｉＣＨ2ＣＨ2［ＳｉＭｅ2Ｏ］200-2000ＳｉＭｅ2−ＣＨ2ＣＨ2Ｓｉ（ＯＭｅ）3、
（ＨＯ）Ｍｅ2ＳｉＯ［ＳｉＭｅ2Ｏ］200-2000ＳｉＭｅ2（ＯＨ）、
（ＥｔＯ）2ＭｅＳｉＯ［ＳｉＭｅ2Ｏ］200-2000ＳｉＭｅ2（ＯＥｔ）2、
（ＨＯ）ＭｅＶｉＳｉＯ［ＳｉＭｅ2Ｏ］200-2000ＳｉＭｅＢＶｉ（ＯＨ）、
（ＭｅＯ）2ＭｅＶｉＳｉＯ［ＳｉＭｅ2Ｏ］200-2000ＳｉＶｉ（ＯＭｅ）2、
（ＭｅＯ）2ＭｅＶｉＳｉＯ［ＳｉＭｅ2Ｏ］200-2000ＳｉＶｉ（ＯＭｅ）（ＯＥｔ）、
（Ｅｔ（Ｍｅ）Ｃ＝ＮＯ）2ＭｅＳｉＯ［ＳｉＭｅ2Ｏ］200-2000ＳｉＶｉ（ＯＮ＝Ｃ（Ｍｅ）Ｅｔ）2、
（Ｅｔ（Ｍｅ）Ｃ＝ＮＯ）2ＭｅＳｉＯ［ＳｉＭｅ2Ｏ］200-2000Ｓｉ（ＯＮ＝Ｃ（Ｍｅ）Ｅｔ）3、
（Ｅｔ（Ｍｅ）Ｃ＝ＮＯ）（ＭｅＯ）ＭｅＳｉＯ［ＳｉＭｅ2Ｏ］200-2000ＳｉＶｉ（ＯＭｅ）（ＯＮ＝Ｃ（Ｍｅ）Ｅｔ）、
（Ｅｔ（Ｍｅ）Ｃ＝ＮＯ）2ＭｅＳｉＯ［ＳｉＭｅ2Ｏ］200-2000Ｓｉ（ＯＭｅ）（ＯＮ＝Ｃ（Ｍｅ）Ｅｔ）2、
（Ｅｔ（Ｍｅ）Ｃ＝ＮＯ）2ＭｅＳｉＯ［ＳｉＭｅ2Ｏ］200-2000ＳｉＶｉ（ＯＭｅ）2、
（ＥｔＯ）2（Ｍｏｒｐｈ−ＣＨ2）ＳｉＯ［ＳｉＭｅ2Ｏ］200-2000Ｓｉ（ＣＨ2−Ｍｏｒｐｈ）（ＯＥｔ）2、
（ＭｅＯ）2（ｃＨｅｘ−ＮＨＣＨ2ＣＨ2ＣＨ2）ＳｉＯ［ＳｉＭｅ2Ｏ］200-2000Ｓｉ（ＣＨ2ＣＨ2ＣＨ2ＮＨ−ｃＨｅｘ）（ＯＭｅ）2、（ＥｔＯ）2（ｃＨｅｘ−ＮＨＣＨ2）ＳｉＯ［ＳｉＭｅ2Ｏ］200-2000Ｓｉ（ＣＨ2ＮＨ−ｃＨｅｘ）（ＯＥｔ）2、
（ＭｅＯ）2ＶｉＳｉＯ［ＳｉＭｅ2Ｏ］200-2000ＳｉＶｉ（ＯＭｅ）2及び
（ＥｔＯ）（ＭｅＯ）ＶｉＳｉＯ［ＳｉＭｅ2Ｏ］200-2000ＳｉＶｉ（ＯＥｔ）（ＯＭｅ）であり、その際、Ｍｅは、メチル基であり、Ｅｔは、エチル基であり、ｃＨｅｘは、シクロヘキシル基であり、Ｍｏｒｐｈは、Ｎ−モルホリノ基であり、且つＶｉは、ビニル基を意味する。
【００３９】
有利には、本発明により使用される化合物（Ａ２）は、
（ＭｅＯ）2ＭｅＳｉＯ［ＳｉＭｅ2Ｏ］200-2000ＳｉＭｅ（ＯＭｅ）2、
（ＨＯ）Ｍｅ2ＳｉＯ［ＳｉＭｅ2Ｏ］200-2000ＳｉＭｅ2（ＯＨ）、
（ＭｅＯ）2ＭｅｉＳｉＯ［ＳｉＭｅ2Ｏ］200-2000ＳｉＶｉ（ＯＭｅ）2、
（Ｅｔ（Ｍｅ）Ｃ＝ＮＯ）2ＭｅＳｉＯ［ＳｉＭｅ2Ｏ］200-2000ＳｉＶｉ（ＯＮ＝Ｃ（Ｍｅ）Ｅｔ）2、
（Ｅｔ（Ｍｅ）Ｃ＝ＮＯ）2ＭｅＳｉＯ［ＳｉＭｅ2Ｏ］200-2000Ｓｉ（ＯＮ＝Ｃ（Ｍｅ）Ｅｔ）3、
（ＥｔＯ）2Ｍｏｒｐｈ−ＣＨ2ＳｉＯ［ＳｉＭｅ2Ｏ］200-2000ＳｉＣＨ2−Ｍｏｒｐｈ（ＯＥｔ）2及び
（ＭｅＯ）2ＶｉＳｉＯ［ＳｉＭｅ2Ｏ］200-2000ＳｉＶｉ（ＯＭｅ）2、その際、
（ＭｅＯ）2ＭｅＳｉＯ［ＳｉＭｅ2Ｏ］200-2000ＳｉＭｅ（ＯＭｅ）2、
（ＨＯ）Ｍｅ2ＳｉＯ［ＳｉＭｅ2Ｏ］200-2000ＳｉＭｅ2（ＯＨ）、
（ＭｅＯ）2ＭｅｉＳｉＯ［ＳｉＭｅ2Ｏ］200-2000ＳｉＶｉ（ＯＭｅ）2、
（ＥｔＯ）2Ｍｏｒｐｈ−ＣＨ2ＳｉＯ［ＳｉＭｅ2Ｏ］200-2000ＳｉＣＨ2−Ｍｏｒｐｈ（ＯＥｔ）2及び
（ＭｅＯ）2ＶｉＳｉＯ［ＳｉＭｅ2Ｏ］200-2000ＳｉＶｉ（ＯＭｅ）2が特に有利であり、Ｍｅは、メチル基であり、Ｅｔは、エチル基であり、Ｍｏｒｐｈは、Ｎ−モルホリノ基であり、且つＶｉは、ビニル基である。
【００４０】
本発明により使用される化合物（Ａ１）及び（Ａ２）は市販の生成物であるか、若しくはケイ素化学において慣例の方法に従って製造されることができる。
【００４１】
有利には、成分（Ａ）として、化合物（Ａ１）若しくは化合物（Ａ２）又は化合物（Ａ１）と（Ａ２）とからの混合物のいずれかが使用され、その際、この混合物中には、２つの化合物の一方が５質量％を下回る量で含まれている。特に有利には、成分（Ａ）は、化合物（Ａ１）又は化合物（Ａ２）のいずれかである。
【００４２】
本発明により使用される化合物（Ａ）は、そのつど２５℃で、有利には１００〜１００００００ｍｍ2／ｓ、特に有利には１０００〜３５００００ｍｍ2／ｓの粘度を有する。
【００４３】
本発明により使用される成分（Ｂ）の基礎となる、未被覆の炭酸カルシウム含有充填剤（Ｂ０）の例は、８５質量％を上回る炭酸カルシウム含有率を有する、粉砕された天然白亜、粉砕された天然石灰石又は天然大理石、及び有利には９５質量％を上回る炭酸カルシウム含有率を有する沈降炭酸カルシウムである。
【００４４】
さらに、充填剤（Ｂ０）中には、マグネシウム、ケイ素、アルミニウム、カルシウム、カリウム、ナトリウム、チタン及び鉄の塩及び酸化物並びに天然原料中に存在する塩及び酸化物が微量範囲で存在してよい。さらに、２質量％までの加工助剤、例えば粉砕助剤又は沈降助剤が、充填剤中に含まれていてよい。
【００４５】
本発明により使用される成分（Ｂ）の基礎となる、未被覆の炭酸カルシウム含有充填剤（Ｂ０）は、有機物質又は有機ケイ素物質で被覆されていない。充填剤（Ｂ０）は、有利には、有機物質又は有機ケイ素物質、例えば、ステアリン酸、樹脂酸のような脂肪酸、メチルトリメトキシシラン又はｎ−オクチルトリエトキシシランのようなシラン、並びにポリジメチルシロキサン又はポリメチルハイドロジェンシロキサンのようなシロキサンを実質的に含まず、その際、該充填剤（Ｂ０）は、特に有利には、有機物質又は有機ケイ素物質を完全に含まない。
【００４６】
有利には、本発明により使用される炭酸カルシウム含有充填剤（Ｂ０）は、８５質量％を上回る炭酸カルシウム含有率を有する粉砕された天然石灰石、８５質量％を上回る炭酸カルシウム含有率を有する天然大理石及び９５質量％を上回る炭酸カルシウム含有率を有する沈降炭酸カルシウムであり、その際、９０質量％を上回る炭酸カルシウム含有率を有する粉砕された天然石灰石、９０質量％を上回る炭酸カルシウム含有率を有する天然大理石及び９５質量％を上回る炭酸カルシウム含有率を有する沈降炭酸カルシウムが特に有利である。
【００４７】
有利には、本発明により使用される充填剤（Ｂ０）は、０．５質量％を下回る含水率、特に有利には０．３〜０．０１質量％の含水率を有する。充填剤（Ｂ０）の所望の含水率を得るために、充填剤の乾燥を場合により実施することも好ましい。これは、例えば、加熱処理、高温ガスの吹き込み処理、真空処理、マイクロ波による処理又はこれらの処理の組合せによって行われることができる。
【００４８】
本発明の意味における真空とは、１０〜３００ｍｂａｒ（絶対圧）の範囲の圧力と解される。
【００４９】
成分（Ｂ０）として有利なのは、白色〜灰色の充填剤であり、このことは、殊にシーラント中での使用にとって好ましい。本発明により使用される成分（Ｂ０）の白色度は、ＩＳＯ２４７０に従って４５７ｎｍで測定して、有利には８５％を上回る。天然原料（Ｂ０）が使用される場合、着色があまりにも強い粒子は、有利には取り除かれる。
【００５０】
粉砕された天然石灰石及び大理石が成分（Ｂ０）として使用される場合、炭酸カルシウムに加えて、炭酸マグネシウム及びストロンチウム、バリウム、マンガン、ケイ素、鉄、チタン、カリウム、ナトリウム及びアルミニウムの酸化物も生じる可能性がある。主たる鉱物は、方解石、あられ石及び苦灰石である。
【００５１】
粉砕された天然石灰石及び大理石（Ｂ０）の平均粒径（Ｄ５０）は、有利には０．２〜３０μｍ、特に有利には０．２〜１０μｍの範囲にある。
【００５２】
粉砕された天然石灰石及び大理石（Ｂ０）のＢＥＴ表面積は、有利には０．５〜１０ｍ2／ｇ、特に有利には１〜１０ｍ2／ｇの範囲にある。
【００５３】
沈降炭酸カルシウムが使用される場合、炭酸カルシウム含有率は、９９質量％を上回る。粒子は、様々な結晶構造又は粒子形状で存在し、例えばＳｏｍａｔｏｉｄｅ形若しくはＳｃａｌｅｎｏｈｅｄｒａ形、Ｒｏｈｍｂｏｈｅｄｒａ形におけるロッド形状、プリズム状、小板状、針束状又は球形状で存在する。
【００５４】
沈降炭酸カルシウム（Ｂ０）の平均粒径（Ｄ５０）は、０．０２〜１μｍ、特に有利には０．０３〜０．６μｍの範囲にある。
【００５５】
沈降炭酸カルシウム（Ｂ０）のＢＥＴ表面積は、有利には５〜４０ｍ2／ｇ、特に有利には６〜３５ｍ2／ｇの範囲にある。
【００５６】
Ｒ3の例は、水素原子並びにＲについて示された基である。
【００５７】
有利には、Ｒ3は、水素原子及び１〜６個の炭素原子を有する炭化水素基であり、特に有利には水素原子及びメチル基であり、殊に水素原子である。
【００５８】
基Ｒ4の例は、置換された又は非置換の、酸素原子によって中断されていてよい、２〜５０個の炭素原子を有する炭化水素基、例えば、ＣＨ3ＯＣＨ2ＣＨ2−、ＣＨ3ＯＣＨ2ＣＨ2ＯＣＨ2ＣＨ2−、ＣＨ3Ｏ（ＣＨ2ＣＨ2Ｏ）2-20ＣＨ2ＣＨ2−、ＣＨ3（ＣＨ2）Ｏ11-13（ＣＨ2ＣＨ2Ｏ）0-20ＣＨ2ＣＨ2−、ＣＨ3（ＣＨ2）5-7ＣＨ＝ＣＨ（ＣＨ2）8Ｏ（ＣＨ2ＣＨ2Ｏ）0-20ＣＨ2ＣＨ2−、Ｃ9Ｈ19Ｃ6Ｈ4Ｏ（ＣＨ2ＣＨ2Ｏ）0-20ＣＨ2ＣＨ2−、（ＣＨ3）3ＣＣ6Ｈ4ＯＣ（ＣＨ2ＣＨ2Ｏ）0-20ＣＨ2ＣＨ2−、−ＣＨ2ＣＨ2−、−ＣＨ2ＣＨ2ＯＣＨ2ＣＨ2−、−ＣＨ2ＣＨ2（ＯＣＨ2ＣＨ2）2-20−及び−（ＣＨ2ＣＨ2Ｏ）1-8ＣＨ2ＣＨ（ＯＣＨ2ＣＨ2−）1-8ＣＨ2（ＯＣＨ2ＣＨ2）1-8−である。
【００５９】
有利には、基Ｒ4は、置換された又は非置換の、酸素原子によって中断されていてよい、２〜３０個の炭素原子を有する炭化水素基であり、特に有利には、置換された又は非置換の、酸素原子によって中断されていてよい、３〜３０個の炭素原子を有する炭化水素基であり、殊に２−メトキシエチル基、２−（２−メトキシエトキシ）エチル基及び２−（２−アルコキシエトキシ）エチル基である。
【００６０】
有利に、ｙは、１又は２、特に有利には１である。
【００６１】
充填剤（Ｂ０）を被覆するカルボン酸（Ｃ）の例は、３，６−ジオキサヘプタン酸、３，６，９−トリオキサデカン酸、３，６−ジオキサオクタン二酸、３，６，９−トリオキサウンデカン二酸、ポリ（エチレングリコール）二酸、例えば約２００ｇ／モル又は約６００ｇ／モルのモル質量を有するポリ（エチレングリコール）二酸、グリコール酸−エトキシレート−エーテル、例えば約６００ｇ／モルの平均モル質量を有するグリコール酸−エトキシレート−４−ノニルフェニル−エーテル、約３８０ｇ／モルの平均モル質量を有するグリコール酸−エトキシレート−４−ｔ−ブチルフェニルエーテル、約７００ｇ／モルの平均モル質量を有するグリコール酸−エトキシレート−オレイルエーテル、約３６０ｇ／モル、約４６０ｇ／モル又は約６９０ｇ／モルの平均モル質量を有するグリコール酸−エトキシレート−ラウリルエーテル、その際、３，６−ジオキサヘプタン酸、３，６，９−トリオキサデカン酸、３，６−ジオキサオクタン二酸、３，６，９−トリオキサウンデカン二酸、約６００ｇ／モルのモル質量を有するポリ（エチレングリコール）二酸、約３８０ｇ／モルの平均モル質量を有するグリコール酸−エトキシレート−４−ｔ−ブチルフェニルエーテル、約３６０ｇ／モル又は約４６０ｇ／モルの平均モル質量を有するグリコール酸−エトキシレート−ラウリルエーテルが有利であり、且つ３，６−ジオキサヘプタン酸、３，６，９−トリオキサデカン酸、３，６，９−トリオキサウンデカン二酸、約６００ｇ／モルのモル質量を有するポリ（エチレングリコール）二酸、約３６０ｇ／モル又は約４６０ｇ／モルの平均モル質量を有するグリコール酸−エトキシレート−ラウリルエーテルが特に有利である。
【００６２】
有利には、カルボン酸（Ｃ）は、１０００ｈＰａにて２０℃を下回る融点を有する化合物であり、特に有利には１０００ｈＰａにて０℃を下回る融点及び１００ｇ／モルを上回るモル質量を有する化合物であり、殊に１０００ｈＰａにて０℃を下回る融点及び１３０〜７００ｇ／モルのモル質量を有する化合物である。
【００６３】
本発明により使用される成分（Ｂ）は、自体の公知である様々な方法で製造されることができ、例えば
ｉ）乾燥された充填剤（Ｂ０）をカルボン酸（Ｃ）で処理する、
ｉｉ）湿った充填剤（Ｂ０）をカルボン酸（Ｃ）で処理し、且つ引き続き乾燥する、
ｉｉｉ）乾燥された充填剤（Ｂ０）を、液体、例えば液体化合物（Ａ）、可塑剤（Ｆ）又は有機溶剤（Ｌ）と攪拌し、且つカルボン酸（Ｃ）並びに場合により更なる成分を添加する、
ｉｖ）湿った充填剤を、液体、例えば化合物（Ａ）、可塑剤（Ｆ）又は有機溶剤（Ｌ）と攪拌し、且つカルボン酸（Ｃ）並びに場合により更なる成分を添加し、並びに同時に又は引き続き乾燥する
ことによって製造されることができ、その際、変形例ｉｉｉ）及びｉｖ）が有利であり、且つ変形例ｉｉｉ）が特に有利である。
【００６４】
本発明による変形例ｉ）及びｉｉ）の場合、被覆は、有利には未処理の炭酸カルシウム含有充填剤（Ｂ０）にカルボン酸（Ｃ）を噴霧することによって行われる。
【００６５】
変形例ｉ）及びｉｉ）に従った充填剤（Ｂ０）の被覆は、有利には１０〜１５０℃、特に有利には２０〜１００℃の温度で、並びに有利には０．１ｋＰａ〜５００ｋＰａ、特に有利は１ｋＰａ〜１１０ｋＰａの絶対圧にて実施される。
【００６６】
変形例ｉｉｉ）及びｉｖ）の場合、混合物は、有利には真空下で脱気及び／又は乾燥される。温度は、これらの変形例の場合、使用される液体の量及びそれにより結果生じるペースト粘度によって調節されることができる。
【００６７】
液体がより少量であると、ペースト粘度は高まり、ひいては、同じ攪拌速度において、導入される混合エネルギーも高まる。それによって、より高い温度が生み出される。真空を同時に掛けることによって、コンパウンドはより良好に脱気及び乾燥されることができる。液体をカルボン酸（Ｃ）と事前に均質化することが好ましい。それによって、成分（Ｂ０）の均一な被覆が得られる。
【００６８】
成分（Ｂ）が製造される場合、使用される量は、成分（Ｂ０）のＢＥＴ表面積及びカルボン酸（Ｃ）のモル質量に向けられる。
【００６９】
有利には、本発明により使用される成分（Ｂ）の製造のために、カルボン酸（Ｃ）は、そのつど成分（Ｂ０）１００質量部を基準として、有利には０．０１〜５質量部、特に有利には０．０３〜３質量部、殊に０．０５〜２質量部の量で使用される。
【００７０】
成分（Ｂ）の製造は、バッチ式に又は連続的に行われることができる。
【００７１】
有利には、本発明により使用される成分（Ｂ）は、表面が部分的に又は完全にカルボン酸（Ｃ）による単分子層を持つ炭酸カルシウム含有充填剤であって、特に有利には表面の１〜９０％が、殊に１〜７５％が覆われている。
【００７２】
本発明によるコンパウンドは、成分（Ｂ）を、そのつど成分（Ａ）１００質量部を基準として、有利には１〜５００質量部、特に有利には５〜３００質量部、殊に１０〜２００質量部の量で含有する。
【００７３】
上記の本発明により使用される成分以外に、本発明によるコンパウンドは、これまでにも架橋可能なコンパウンド中で使用されてきた他の全ての物質、例えば触媒（Ｄ）、架橋剤（Ｅ）、可塑剤（Ｆ）、充填剤（Ｇ）、接着促進剤（Ｈ）、添加剤（Ｉ）及び有機溶剤（Ｌ）が使用されることができ、その際、（Ｄ）、（Ｅ）、（Ｆ）、（Ｇ）及び（Ｈ）は、成分（Ａ）、（Ｂ）及び（Ｃ）とは異なる。
【００７４】
場合により使用される触媒（Ｄ）として、これまでに公知の全ての縮合触媒を使用してよい。
【００７５】
縮合触媒の（Ｄ）例は、これまでに公知のチタン化合物、例えばテトラ−ｔ−ブチル−オルトチタネート、チタン（ＩＶ）−ビス−（エチルアセトアセタト）−ジイソブトキシド、チタン（ＩＶ）−ビス−（エチルアセトアセタト）−ジメトキシド、チタン（ＩＶ）−ビス−（エチルアセトアセタト）−ジエトキシド、チタン（ＩＶ）−ビス−（エチルアセトアセトアセタト）−モノエトキシド−モノメトキシド又はチタン（ＩＶ）−ビス−（エチルアセトアセタト）−ジイソプロポキシド及び有機スズ化合物、例えばジ−ｎ−ブチルスズジラウレート、ジ−ｎ−ブチルスズジアセテート、ジ−ｎ−ブチルスズオキシド、ジ−ｎ−ブチルスズジネオデカノエート、ジ−ｎ−ブチルスズジアセチルアセトネート、ジ−ｎ−ブチルスズマレエート、ジ−ｎ−オクチルスズジアセテート、ジ−ｎ−オクチルスズジラウレート、ジ−ｎ−オクチルスズオキシド、ジ−ｎ−オクチルスズマレエート、ジ−ｎ−オクチルスズジ（２−エチル）ヘキサノエート、ジ−ｎ−オクチルスズネオデカノエート、ジ−ｎ−オクチルスズイソデカノエート、及びそれらの部分加水分解物及びこれらの化合物の反応生成物又はアルコキシシランとの部分加水分解物、例えばテトラエトキシシラン、メチルトリエトキシシラン、メチルトリメトキシシラン、プロピルトリメトキシシラン、３−アミノプロピル−トリメトキシシラン、３−アミノプロピル−トリエトキシシラン、２−アミノエチル−３−アミノプロピル−トリメトキシシラン、２−アミノメチル−３−アミノプロピル−トリメトキシシランとの部分加水分解物又はそれらの縮合生成物又は共縮合生成物、エステル、例えばフタル酸ジイソデシルエステル、フタル酸ジ−ｎ−オクチルエステル、又はフタル酸ジイソデシルエステル、並びにチタン化合物若しくはスズ化合物とリン酸、ホスフィン酸、ホスホン酸モノエステル又はリン酸モノエステル若しくはリン酸モノジエステルとの混合物又は反応生成物である。
【００７６】
さらに、縮合触媒（Ｄ）として、ルイス酸、例えば四塩化チタン、四塩化ケイ素、四フッ化ケイ素、ｔ−ブチルトリクロロゲルマン、メチルトリクロロシラン、ジメチルジクロロシラン、三フッ化ホウ素、並びにアミン、例えばエチルアミン、エーテル、例えばジエチルエーテル又はアルコール、例えばメタノール、エタノール又はイソプロパノールとのそれらの付加物も使用してよい。
【００７７】
そのうえ、縮合触媒（Ｄ）として、Ｂ−ＯＨ基、Ｃ（Ｏ）−ＯＨ基、Ｓ（Ｏ）2−ＯＨ基及び／又はＰ（Ｏ）−ＯＨ基を含有する酸、並びにＨＦ、ＨＣｌ、ＨＢｒ又はＨＩも使用されることができる。係る酸の例は、カルボン酸、ホウ酸、ボロン酸、ボリン酸、スルホン酸、リン酸、ホスホン酸及びホスフィン酸又はそれらの縮合生成物若しくは共縮合生成物並びにアルコール、例えばメタノール、エタノール、イソプロパノール、ｎ−プロパノール、ｔ−ブタノール、ｎ−ブタノール、イソブタノール、シクロヘキサノール、ｎ−オクチルアルコール、ラウリルアルコールとの；シラノール、例えばトリメチルシラノール、メチルジメトキシシラノール又はトリエトキシシラノールとのそれらのモノエステル、ジエステル又はトリエステルである。例は、ｎ−オクタン酸、ネオデカン酸、シュウ酸、アジピン酸モノエチルエステル、マロン酸モノエチルエステル、ホウ酸モノオクチルエステル、ホウ酸ジイソデシルエステル、ブチルボロン酸、ジブチルボリン酸アミンエチルエステル、オクチルスルホン酸、ドデシルベンゼンスルホン酸、オクチルホスフェート、ジオクチルホスフェート、オクチルホスホン酸、オクチルホスホン酸モノメチルエステル、オクチルホスホン酸モノトリメチルシリルエステル、ラウリルホスホン酸、ビニルホスホン酸及びジイソオクチルホスフィン酸である。
【００７８】
さらに、縮合触媒（Ｄ）として、塩基、殊に塩基性の窒素又はリンを含有する化合物も使用してよい。例は、アミン、ヒドラジン、アミジン、グアニジン、テトラアルキルアンモニウムヒドロキシド又はテトラアルキルホスホニウムヒドロキシドである。例は、エチルアミン、ブチルアミン、ラウリルアミン、ジエチルアミン、ジ−ｎ−ブチルアミン、トリエチルアミン、トリイソオクチルアミン、トリオクチルアミン、メチルジオクチルアミン、Ｎ−ジエチルアミノ−３−プロピルアミン、１−ｏ−トリルビグアニド、テトラメチルグアニジン、ブチルグアニジン、１，５−ジアザビシクロ［４．３．０］ノネン、１，４−ジアザビシクロ［２．２．２］オクタン、１，８−ジアザビシクロ［５．４．０］ウンデカ−７−エン、１，５，７−トリアザビシクロ［４．４．０］−デカ−５−エン、メチル−１，５，７−トリアザビシクロ−［４．４．０］−デカ−５−エン、テトラブチルアンモニウムヒドロキシド及びテトラブチルホスホニウムヒドロキシド（Ｄ）である。
【００７９】
上述の触媒の相乗的な組合せによって、Ｓｉ−ＯＲの加水分解に対する触媒作用及び／又はＳｉ−ＯＨとＳｉ−ＯＨ又はＳｉ−ＯＲとの縮合反応に対する触媒作用が強く促進され、ひいては硬化が促進されるか又は触媒の量が減らされることができる。
【００８０】
考えられる相乗的な組合せは、酸と塩基、ルイス酸と塩基及び上述のスズ化合物と塩基との組合わせである。
【００８１】
有利には、場合により使用される触媒（Ｄ）は、チタン化合物、有機スズ化合物、有機塩基、及び有機塩基と、Ｃ（Ｏ）−ＯＨ基及び／又はＰ（Ｏ）−ＯＨ基を含有する酸との組合せであり、その際、有機スズ化合物が特に有利である。
【００８２】
場合により使用される成分（Ｄ）は、市販の生成物であるか、若しくは化学において慣例の方法に従って製造可能である。
【００８３】
本発明によるコンパウンドが成分（Ｄ）を含有する場合、その量は、成分（Ａ）１００質量部を基準として、有利には０．０００１〜５質量部、特に有利には０．００１〜３質量部；殊に０．００５〜２質量部である。本発明によるコンパウンドは、有利には触媒（Ｄ）を含有する。
【００８４】
本発明によるコンパウンド中で場合により使用される架橋剤（Ｅ）は、少なくとも２個の縮合性基を有するこれまでに公知の任意の架橋剤、例えば少なくとも２個のオルガニルオキシ基を有するシランである。
【００８５】
特に有利には、本発明によるコンパウンド中で場合により使用される架橋剤（Ｅ）は、シラン架橋剤、例えばテトラメトキシシラン、テトラエトキシシラン、テトラプロポキシシラン、テトラブトキシシラン、メチルトリメトキシシラン、ジメチルジメトキシシラン、メチルトリエトキシシラン、メチルビニルジメトキシシラン、ビニルトリメトキシシラン、ブチルトリメトキシシラン、ビニルトリエトキシシラン、フェニルトリメトキシシラン、ジフェニルジメトキシシラン、フェニルトリエトキシシラン、Ｎ−（トリメトキシシリルメチル）−Ｏ−メチルカルバメート、Ｎ−（ジメトキシメチルシリルメチル）−Ｏ−メチルカルバメート、（メタクリルオキシメチル）トリメトキシシラン、（メタクリルオキシメチル）ジメトキシメチルシラン、１，２−ビス（トリメトキシシリル）エタン、１，２−ビス（トリエトキシシリル）エタン、１，１−ジメトキシ−３，３，３−トリメチル−１−ビニルジシロキサン、トリメチルシロキシトリメトキシシラン、メチルトリアセトキシシラン、エチルトリアセトキシシラン、プロピルトリアセトキシシラン、ジ−ｔ−ブトキシジアセトキシシラン、メチルトリス（メチルエチルケトキシモ）シラン及びビニルトリス（メチルエチルケトキシモ）シラン、テトラキス（メチルエチルケトキシモ）シラン、ビス（Ｎ−メチルベンズアミド）エトキシメチルシラン、メチルトリス（プロペニルオキシ）シラン、ビニルトリス（プロペニルオキシ）シラン並びにそれらの部分加水分解物であり、該部分加水分解物は、場合により共加水分解によって、例えばメチルトリメトキシシランとジメチルジメトキシシランとの共加水分解によっても製造されることができる。
【００８６】
本発明によるコンパウンド中で場合により使用される架橋剤（Ｅ）は、市販の製品であるか、若しくはケイ素化学において公知の方法に従って製造されることができる。
【００８７】
本発明によるコンパウンドが架橋剤（Ｅ）を含有する場合、その量は、そのつど成分（Ａ）１００質量部を基準として、好ましくは０．１〜１０質量部、特に有利には０．５〜３質量部である。有利には、本発明によるコンパウンドは、架橋剤（Ｅ）を含有する。
【００８８】
可塑剤（Ｆ）の例は、室温で液状の、トリメチルシロキシ基によって末端ブロック化された、殊に２５℃で５０〜１０００ｍＰａｓの範囲の粘度を有するポリジメチルシロキサン、並びに高沸点炭化水素、例えばパラフィン油、ジアルキルベンゼン、ジアルキルナフタレン、又はナフテン系の単位とパラフィン系の単位から成る鉱油、ポリグリコール、殊にポリプロピレングリコールであって、置換された又は非置換のもの、ジカルボン酸の高沸点のエステル、例えばフタレート、テレフタレート、クエン酸エステル又はジエステル、液状のポリエステル、ポリアクリレート又はポリメタクリレート並びにアルキルスルホン酸エステルである。
【００８９】
可塑剤（Ｆ）の例は、化合物（Ａ２）が使用される場合には、室温で液状の、トリメチルシロキシ基によって末端ブロック化された、殊に２５℃で５０〜１０００ｍＰａｓの範囲の粘度を有するポリジメチルシロキサン、並びに高沸点炭化水素、例えばパラフィン油、ジアルキルベンゼン、ジアルキルナフタレン、又はナフテン系の単位とパラフィン系の単位から成る鉱油であり、並びに、化合物（Ａ１）が使用される場合には、ポリグリコール、殊にポリプロピレングリコールであって、置換された又は非置換のもの、ジカルボン酸の高沸点のエステル、例えばフタレート、テレフタレート、クエン酸エステル又はジエステル、液状のポリエステル、ポリアクリレート又はポリメタクリレート並びにアルキルスルホン酸エステルである。
【００９０】
本発明によるコンパウンドが可塑剤（Ｆ）を含有する場合、その量は、そのつど構成成分（Ａ）１００質量部を基準として、好ましくは１〜３００質量部、特に有利には１０〜２００質量部、殊に２０〜１００質量部である。本発明によるコンパウンドは、有利には可塑剤（Ｆ）を含有する。
【００９１】
充填剤（Ｇ）の例は、非補強性充填剤、つまり、５０ｍ2／ｇまでのＢＥＴ表面積を有する充填剤、例えば石英、ケイ藻土、ケイ酸カルシウム、ケイ酸ジルコニウム、ゼオライト、金属酸化物粉末、例えば酸化アルミニウム、酸化チタン、酸化鉄又は酸化亜鉛若しくはそれらの混合酸化物、硫酸バリウム、炭酸カルシウム、石膏、窒化ケイ素、炭化ケイ素、窒化ホウ素、ガラス粉末及びプラスチック粉末、例えばポリアクリロニトリル粉末；補強性充填剤、つまり、５０ｍ2／ｇより高いＢＥＴ表面積を有する充填剤、例えば熱分解法により製造されたシリカ、沈降シリカ、沈降炭酸カルシウム、カーボンブラック、例えばファーネスブラック及びアセチレンブラック、及び大きいＢＥＴ表面積のケイ素−アルミニウム混合酸化物；中空球状の充填剤、例えばセラミック微小球、例えば３Ｍ Ｄｅｕｔｓｃｈｌａｎｄ ＧｍｂＨ社（Ｎｅｕｓｓ、Ｇｅｒｍａｎｙ）より商品名Ｚｅｅｏｓｐｈｅｒｅｓ(R)として入手可能であるもの、弾性プラスチック球、例えばＡＫＺＯ ＮＯＢＥＬ−Ｅｘｐａｎｃｅｌ社（Ｓｕｎｄｓｖａｌｌ、Ｓｗｅｄｅｎ）社より商品名ＥＸＰＡＮＣＥＬ(R)として入手可能であるもの、又はガラス球；繊維状充填剤、例えばアスベスト並びにプラスチック繊維である。上述の充填剤は、例えば、オルガノシラン若しくはオルガノシロキサンでの処理又はステアリン酸での処理によって、又はアルコキシ基へのヒドロキシル基のエーテル化によって疎水化されていてよい。充填剤（Ｇ）が使用される場合、有利には、これは疎水性の熱分解法シリカ及び沈降炭酸カルシウム又は粉砕炭酸カルシウムであり、その際、添加される炭酸カルシウムは、（Ｂ０）が粉砕された炭酸カルシウム含有の充填剤である場合には、有利には沈降されているか、若しくは添加される炭酸カルシウムは、（Ｂ０）が沈降された炭酸カルシウム含有の充填剤である場合には、有利には粉砕されている。
【００９２】
本発明によるコンパウンドが充填剤（Ｇ）を含有する場合、その量は、そのつど構成成分（Ａ）１００質量部を基準として、好ましくは１〜３００質量部、特に有利には１〜２００質量部、殊に２〜１００質量部である。本発明によるコンパウンドは、有利には充填剤（Ｇ）を含有する。
【００９３】
本発明によるコンパウンド中で使用される接着促進剤（Ｈ）の例は、官能基を有する有機化合物、シラン及びオルガノポリシロキサン、例えばエポキシ基、グリシドキシ基、アミノ基、イミノ基、シアノ基、メルカプト基、ヒドロキシル基、カルボキシル基、ハロゲン基、酸無水物基、アミド基、ペプチド基、又はメタクリルオキシ基を有するもの、並びにテトラアルコキシシラン、及びＴ単位又はＱ単位を含有し、場合によりアルコキシ基を有するシロキサンである。しかしながら、既に他の成分、例えば可塑剤（Ｆ）又は架橋剤（Ｅ）が、上で挙げられた官能基を有する場合、接着促進剤（Ｈ）の添加が省かれることができる。
【００９４】
有利には、接着促進剤（Ｈ）は、アルコキシ基及び、官能基、例えばエポキシ基、グリシドキシ基、アミノ基、イミノ基又はメタクリルオキシ基を含有する少なくとも１個の有機基を有するシラン及びオルガノポリシロキサンであるか、又は少なくとも１個のエポキシ基、グリシドキシ基、アクリルオキシ基又はメタクリルオキシ基を有する有機化合物である。
【００９５】
本発明によるコンパウンドが充填剤（Ｈ）を含有する場合、その量は、そのつど構成成分（Ａ）１００質量部を基準として、好ましくは０．１〜５０質量部、特に有利には０．５〜２０質量部、殊に１〜１０質量部である。本発明によるコンパウンドは、有利には接着促進剤（Ｈ）を含有する。
【００９６】
本発明によるコンパウンド中で場合により使用される添加剤（Ｉ）は、これまでに公知の任意の添加剤であってよい。
【００９７】
添加剤（Ｉ）の例は、顔料、染料、香料、酸化防止剤、例えば立体障害フェノール、例えば２，６−ジ−ｔ−ブチル−４−メチルフェノール（ＢＨＴ）、１，６−ヘキサメチレン−ビス−［３−（３，５−ジ−ｔ−ブチル−４−ヒドロキシフェニル）プロピオネート］、２，２'−メチレン−ビス（４−エチル−６−ｔ−ブチルフェノール）、６，６'−ジ−ｔ−ブチル−２，２'−チオジ−ｐ−クレゾール、（２，４，６−トリオキソ−１，３，５−トリアジン−１，３，５（２Ｈ，４Ｈ，６Ｈ）−トリイル）トリエチレン−トリス（３−（３，５−ジ−ｔ−ブチル−４−ヒドロキシフェニル）プロピオネート）、２，４，６−トリス−（３，５−ジ−ｔ−ブチル−４−ヒドロキシベンジル）メシチレン、オクタデシル−３−（３，５−ジ−ｔ−ブチル−４−ヒドロキシフェニル）プロピオネート、Ｎ，Ｎ'−ヘキサン−１，６−ジイルビス［３−（３，５−ジ−ｔ−ブチル−４−ヒドロキシフェニルプロピオンアミド］、１，３，５−トリス（３，５−ジ−ｔ−ブチル−４−ヒドロキシベンジル）−１，３，５−トリアジン−２，４，６（１Ｈ，３Ｈ，５Ｈ）−トリオン、２−ｔ−ブチル−６−（３−ｔ−ブチル−２−ヒドロキシ−５−メチルベンジル）−４−メチルフェニル−アクリレート、Ｃ7〜Ｃ9−分枝鎖状アルキル−［３−（３，５−ジ−ｔ−ブチル−４−ヒドロキシフェニル）］プロピオネート、チオジエチレン−ビス［３−（３，５−ジ−ｔ−ブチル−４−ヒドロキシフェニル）］プロピオネート］、ペンタエリトリトール−テトラキス（３−（３，５−ジ−ｔ−ブチル−４−ヒドロキシフェニル）プロピオネート）、ジエチル［［３，５−ビス（１，１−ジメチレン）−４−ヒドロキシフェニル］メチル］ホスホネート、１，２−ビス（３，５−ジ−ｔ−ブチル−４−ヒドロキシヒドロシンナモイル）ヒドラジン、４，４'−チオビス（２−ｔ−ブチル−５−メチルフェノール）、１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン、ＣＡＳ番号６８６１０−５１−５の立体障害フェノールと２，２'−メチレン−ビス［６−（１−メチルシクロヘキシル）−ｐ−クレゾール］とのポリマー又はビタミンＥ、殺菌剤、例えばイソチアゾリノン、殊にｎ−２−オクチル−２Ｈ−イソチアゾリン−３−オン、ｎ−ブチル−１，２−ベンズイソチアゾリン−３−オン又は４，５−ジクロロ−２−オクチル−３（２Ｈ）−イソチアゾリン−３−オン、３−ヨード−２−プロピニルブチルカルバメート、チアベンダゾール、カルベンダジム、３−ベンゾ［ｂ］チエン−２−イル−５，６−ジヒドロ−１，４，２−オキサチアジン，４−オキシド、ベンゾチオフェン−２−シクロヘキシルカルボキサミド−Ｓ，Ｓ−ジオキシド、２−チアゾール−４−イル−１Ｈ−ベンゾイミダゾール、銀含有担体物質もしくはナノシルバー、トリアゾール誘導体、例えばテブコナゾール又は２種又は３種の作用物質の組合せ物、電気特性に影響を与える試剤、例えば導電性カーボンブラック、難燃化剤、光安定剤、例えばベンゾトリアゾール誘導体、例えば２−（５−クロロ−２Ｈ−ベンゾトリアゾール−２−イル）−６−（１，１−ジメチ���エチル）−４−メチル−フェノール、２，２'−（１，４−フェニレン）ビス（４Ｈ−３，１−ベンゾキサジン−４−オン）、２−（２Ｈ−ベンゾトリアゾール−２−イル）−６−ドデシル−４−メチルフェノール、２−（２Ｈ−ベンゾトリアゾール−２−イル）−４，６−ビス（１−メチル−フェニルエチル）フェノール、２−（２'−ヒドロキシ−３'，５'−ジ−ｔ−アミルフェニル）ベンゾトリアゾール、２−（２'−ヒドロキシフェニル）−ベンゾトリアゾール、２−（２−ヒドロキシ−３−ｓ−ブチル−５−ｔ−ブチルフェニル）−ベンゾトリアゾール、２，２'−メチレン−ビス［６−（２Ｈ−ベンゾトリアゾール−２−イル）−４−（１，１，３，３−テトラメチルブチル）フェノール］、２−（２'−ヒドロキシ−３'，５'−ジ−ｔ−ブチルフェニル）−５−クロロベンゾトリアゾール、２−（２'−ヒドロキシ−５'−メチルフェニル）ベンゾトリアゾール、２−（２Ｈ−ベンゾトリアゾール−２−イル）−４−メチル−６−ドデシルフェノール、２，４−ジ−ｔ−ブチル−６−（５−クロロベンゾトリアゾ−２−イル）フェノール、２−（２Ｈ−ベンゾトリアゾール−２−イル）−４，６−ジ−ｔ−ペンチルフェノール、ホルムアミジン、例えばエチル−４−［［（メチルフェニルアミノ）メチレン］アミノ］−ベンゾエート、チタン、鉄及び亜鉛のナノ金属酸化物、その際、チタンの酸化物は、シリカ及び／又はアルミナで被覆されている、ヒドロキシフェニルトリアジン、例えば２，４−ビス（２，４−ジメチルフェニル）−６−（２−ヒドロキシ−４−イソオクチルオキシフェニル）−１，３，５−トリアジン、２−［４−［（２−ヒドロキシ−３−ドデシルオキシプロピル）オキシ］−２−ヒドロキシフェニル］−４，６−ビス−（２，４−ジメチルフェニル）−１，３，５−トリアジン、２−［４，６−ビス（２，４−ジメチルフェニル）−１，３，５−トリアジン−２−イル］−５−｛３−［（２−エチルヘキシル）オキシ］−２−ヒドロキシプロポキシ｝フェノール及びイソオクチル−２−［４−［４，６−ビス［（１，１'−ビフェニル）−４−イル］−１，３，５−トリアジン−２−イル］−３−ヒドロキシフェノキシ］プロパノエート、シュウ酸ジアニリド、例えばＮ−（２−エトキシフェニル）−Ｎ'−（２−エチルフェニル）−エチレンジアミド、Ｎ，Ｎ'−ジフェニル−エチレンジアミド、Ｎ−（５−（１，１−ジメチルエチル）−２−エトキシフェニル）−Ｎ'−（２−エチルフェニル）−エチレンジアミド及びＮ−（２−エトキシフェニル）−Ｎ'−（４−イソドデシルフェニル）−エチレンジアミン、ラジカル捕捉剤、例えば、立体障害アミン（ＨＡＬＳ）、例えばビス（２，２，６，６−テトラメチル−４−ピペリジル）セバケート、１，３，５−トリアジン−２，４，６−トリアミン−Ｎ，Ｎ'−［１，２−エタンジイル−ビス［［［４，６−ビス−［ブチル（１，２，２，６，６−ペンタメチル−４−ピペリジニル）−アミノ］−１，３，５−トリアジン−２−イル］イミノ］−３，１−プロパジニル］］、Ｃ12〜Ｃ21及びＣ18−不飽和脂肪酸の２，２，６，６−テトラメチル−４−ピペリジニルエステル、ＣＡＳ番号６５４４７−７７−０の高分子ＨＡＬＳ、３−ドデシル−１−（２，２��６，６−テトラメチル−４−ピペリジニル）−２，５−ピロリジンジオン、ポリ［（６−モルホリノ−ｓ−トリアジン−２，４−ジイル）［２，２，６，６−テトラメチル−４−ピペリジル）イミノ］−ヘキサメチレン［（２，２，６，６−テトラメチル−４−ピペリジル）イミノ］、ポリ［［６−［（１，１，３，３−テトラメチルブチル）アミノ］−１，３，５−トリアジン−２，４−ジイル］［（２，２，６，６−テトラメチル−４−ピペリジニル）イミノ］−１，６−ヘキサンジイル［（２，２，６，６−テトラメチル−４−ピペリジニル）イミノ］］、メチル−１，２，２，６，６−ペンタメチル−４−ピペリジルセバケート、ビス（１，２，２，６，６−ペンタメチル−４−ピペリジル）セバケート、Ｎ，Ｎ−ジフェニル−ｐ−フェニレンジアミン、１−エチル−２，２，６，６−テトラメチル−４−ピペリジル−スクシネート−ポリエステル、ビス（２，２，６，６−テトラメチル−１−オクチルオキシ−４−ピペリジル）セバケート及びＣＡＳ番号１９２２６８−６４−７の高分子ＨＡＬＳ、皮膜形成を遅延させるための試剤、例えばＳｉＣ結合したメルカプトアルキル基を有するシラン、セル形成剤、例えばアゾジカルボンアミド、熱安定剤、例えばトリイソデシルホスフィット、トリス（ノニルフェニル）ホスフィット又はジイソデシルフェニルホスフィットいわゆる掃去剤、例えばＳｉ−Ｎを含有するシラザン又はシリルアミド、及びチキソトロープ剤、例えばアミドワックス、尿素誘導体又は水添ヒマシ油である。
【００９８】
本発明によるコンパウンドが添加剤（Ｉ）を含有する場合、それらは有利には、顔料、染料、酸化防止剤、光安定剤、殺菌剤、ラジカル捕捉剤及びチキソトロープ剤、特に有利には顔料、殺菌剤、光安定剤、ラジカル捕捉剤及びチキソトロープ剤である。
【００９９】
本発明によるコンパウンドが添加剤（Ｉ）を含有する場合、その量は、そのつど構成成分（Ａ）１００質量部を基準として、好ましくは０．０１〜１００質量部、特に有利には０．０５〜３０質量部、殊に０．１〜１０質量部である。本発明によるコンパウンドは、有利には添加剤（Ｉ）を含有する。
【０１００】
有機溶剤（Ｌ）の例は、アルコール、例えばメタノール、エタノール、イソプロパノール又はジプロピレングリコール；メチルエチルケトキシム；エステル、例えばブチルアセテート、エチルオレエート、ジエチルアジペート、プロピレンカーボネート、トリエチレンホスフェート、グリセリントリアセテート又はジメチルフタレート；エーテル、例えばジプロピレングリコールモノメチルエーテル、ジプロピレングリコールジメチルエーテル、ジオキサン、テトラヒドロフラン又はブトキシエトキシエチルアセテート；アセタール、例えばジオキソラン又はブチラール；スルホキシド、例えばジメチルスルホキシド；ピロリドン、例えばＮ−メチル−２−ピロリドン又はｎ−オクチル−２−ピロリドン；炭化水素、例えばヘキサン、シクロヘキサン、オクタン又はドデカン；芳香族化合物、例えばアルキルナフテン又はアルキルベンゼン；又はそれらの混合物である。
【０１０１】
有利には、溶剤（Ｌ）は、アルコール、エーテル、アセタール、スルホキシド、ピロリドン、炭化水素、芳香族化合物又はそれらの混合物であり、特に有利には、アルコール、エーテル、スルホキシド、芳香族化合物又はそれらの混合物である。
【０１０２】
本発明によるコンパウンドが溶剤（Ｌ）を含有する場合、その量は、そのつど成分（Ａ）１００質量部を基準として、好ましくは０．１〜１０質量部、特に有利には０．５〜３質量部である。有利には、本発明によるコンパウンドは、溶剤（Ｌ）を含有しない。
【０１０３】
特に有利には、本発明によるコンパウンドは、
（Ａ）少なくとも１種の架橋性化合物、
（Ｂ）式（Ｉ）のカルボン酸（Ｃ）で表面処理された炭酸カルシウム含有充填剤（Ｂ０）、
場合により
（Ｄ）触媒、
場合により
（Ｅ）架橋剤、
場合により
（Ｆ）可塑剤、
場合により
（Ｇ）充填剤、
場合により
（Ｈ）接着促進剤、
場合により
（Ｉ）添加剤及び
場合により
（Ｌ）有機溶剤
を含有するものである。
【０１０４】
殊に、本発明によるコンパウンドは、
（Ａ）少なくとも１種の架橋性化合物、
（Ｂ）未処理の炭酸カルシウム含有充填剤、
（Ｃ）式（Ｉ）のカルボン酸、
場合により
（Ｄ）触媒、
場合により
（Ｅ）架橋剤、
場合により
（Ｆ）可塑剤、
場合により
（Ｇ）充填剤、
場合により
（Ｈ）接着促進剤、
場合により
（Ｉ）添加剤及び
場合により
（Ｌ）有機溶剤
の使用下で製造可能であるものである。
【０１０５】
好ましくは、本発明によるコンパウンドは、成分（Ａ）〜（Ｌ）以外の更なる構成成分を含有しない。
【０１０６】
本発明によるコンパウンドは、有利には粘性ないし泥膏状である。
【０１０７】
その製造は、自体公知の任意の方法に従って行われることができる。
【０１０８】
そうして、変形例１に従って、表面処理された炭酸カルシウム含有充填剤（Ｂ）が、その他の構成成分（Ａ）並びに場合により（Ｄ）〜（Ｌ）と任意の順番で混合されることができる。
【０１０９】
しかしながら、変形例２に従って、未処理の炭酸カルシウム含有充填剤（Ｂ０）が、カルボン酸（Ｃ）並びにその他の構成成分（Ａ）及び場合により（Ｄ）〜（Ｌ）と任意の順番で混合されることもでき、そうして充填剤（Ｂ０）の成分（Ｃ）による被覆が現場で行われる。有利には、この変形例の場合、まずカルボン酸（Ｃ）が、場合により真空中で、構成成分（Ａ）及び／又は可塑剤（Ｆ）及び／又は溶剤（Ｌ）と混合され、引き続き充填剤（Ｂ０）が添加され、且つ完全混和によってカルボン酸で被覆される。それから、この予混合物は、その他の構成成分と任意の順番で混合されることができる。
【０１１０】
本発明による方法は、バッチ式又は連続的に行われることができる。
【０１１１】
本発明による方法は、有利には２０〜１３５℃、特に有利には２０〜８０℃の温度で、殊に室温で実施される。
【０１１２】
本発明による方法は、有利には周囲雰囲気の圧力にて、つまり、約９００〜１１００ｈＰａにて実施される。所望される場合、一時的に又は継続的に、減圧下で、例えば３０〜５００ｈＰａ（絶対圧）にて、揮発性化合物及び／又は空気を除去するために混合されることも可能である。
【０１１３】
有利には、本発明による個々の構成成分の混合は、十分な水の排除下で行われる。
【０１１４】
本発明によるコンパウンドの個々の構成成分は、それぞれ、係る構成成分の１種類でも、この種の構成成分の少なくとも２種の異なる種類からの混合物であってもよい。
【０１１５】
本発明によるコンパウンドの架橋には、通常の空気水分量で十分である。本発明によるコンパウンドの架橋は、好ましくは室温にて行われる。架橋は、所望される場合、室温より高い温度又は低い温度にて、例えば−５〜１５℃又は３０〜５０℃にて、及び／又は普通の空気水分量を上回る水の濃度によって実施されることもできる。
【０１１６】
好ましくは、架橋は、１００〜１１００ｈＰａの圧力にて、殊に周囲大気の圧力、つまり、約９００〜１１００ｈＰａにて実施される。
【０１１７】
本発明の更なる対象は、本発明によるコンパウンドの架橋によって製造された成形体である。
【０１１８】
本発明によるコンパウンドは、水の排除下で貯蔵性の、水が侵入した際には室温にてエラストマーへと架橋するコンパウンドが用いられることができる、全ての使用目的のために用いられることができる。
【０１１９】
したがって、本発明によるコンパウンドは、例えば、建築物、陸上を走る乗り物、水上を走る乗り物の継ぎ目（垂直方向に延びる継ぎ目を含む）及び、例えば１０〜４０ｍｍの内のりの幅の類似の空間に対するシール剤として、又は、例えば窓構造における又は戸棚の製造に際しての接着剤又は接合剤として、並びに、例えば保護被膜、又は滑りを防止する被膜、又はゴム弾性の成形体の製造のために、並びに電気装置又は電子装置の絶縁化のために際立って適している。
【０１２０】
本発明によるコンパウンドは、それが容易に製造できるという利点を有する。
【０１２１】
本発明によるコンパウンドは、それが際立った硬化挙動を示すという利点を有する。
【０１２２】
さらに、本発明によるコンパウンドは、それが非常に高い貯蔵安定性によって際立っているという利点を有する。
【０１２３】
本発明による架橋可能なコンパウンドは、それが架橋後に、低モジュラス及び非常に良好な接着性を有する成形体をもたらすという利点を有する。
【０１２４】
次に記載する実施例において、全ての粘度値は２５℃の温度を基準としている他に記載していない限り、次の実施例は、周囲雰囲気の圧力、つまり、約１０００ｈＰａで、且つ室温で、つまり、約２３℃で、若しくは反応物を付加的な加熱又は冷却なしに室温で一緒に混ぜた場合に生ずる温度で、並びに約５０％の相対空気湿度で実施する。さらに、部及び％の全ての値は、他に記載していない限り、質量を基準としている。
【０１２５】
以下では、標準環境との用語は、周囲雰囲気の圧力（８６０ｈＰａ〜１０６０ｈＰａ）並びに１ｍ／ｓより小さい空気速度にて２３℃±２℃及び相対空気湿度５０％±５％を含むものとする。
【０１２６】
試験１：
皮膜形成時間の測定
皮膜形成時間の測定のために、実施例において得られた架橋可能なコンパウンドを２ｍｍの厚さでＰＥフィルムに塗布し、且つ標準環境にて貯蔵した。硬化の間、５分毎に皮膜の形成を試験する。そのために、乾燥しており脂分のない指を慎重にサンプルの表面にのせ、そして上に引っ張る。サンプルが指に貼り付いたままであれば、皮膜はまだ形成されていない。サンプルが指にもはや貼り付かないままであれば、皮膜は形成されており、その時間を記録する。
【０１２７】
試験２：
モジュラスの測定
モジュラスは、ＤＩＮ５３５０４−８５に従ってＳ２−引張試験片を用いて測定した、伸び率１００％時の応力値である。
【０１２８】
試験３：
接着性の評価
試験されるべき下地から、付着している汚れを洗い流し、且つ滑らかな表面から脂肪分を適した溶剤を用いて取り除く。接着性を測定するために、実施例において得られた架橋可能なコンパウンドを２ｍｍの厚さで試験されるべき下地に塗布し、且つ標準環境にて７日間貯蔵した。接着性を試験するために、約１ｃｍ長さの加硫物の切片を下地から削り取り、それに続けて、なお付着しているゴムの向きに壊れるまで引っ張る。ゴムそのものが裂けた場合、接着性は正常な状態であり評点１とする。ゴムが部分的に下地から引き離せられることができる場合、接着性は評点３とする。ゴムが下地から残留せずに引き離せられることができる場合、接着性は不十分であり、評点５とする。
【０１２９】
実施例１（Ｂ１）
ポリマー１の製造
１８０００ｇ／モルの平均分子量、７．０ｍｇ ＫＯＨ／ｇのＯＨ価、１．１のモル質量分布及び２３０００ｍＰａｓの粘度を有する低モノオールポリ（プロピレングリコール）ジオール（Ｂａｙｅｒ Ｍａｔｅｒｉａｌ Ｓｃｉｅｎｃｅ ＡＧ（Ｇｅｒｍａｎｙ）より"Ａｃｃｌａｉｍ Ｐｏｌｙｏｌ １８２００Ｎ"の名称で市販されている）９７０ｇ、３−イソシアナトプロピルトリメトキシシラン３０ｇ及びオクタン酸ビスマス０．１ｇを、９０℃で１時間反応させ、引き続きメタノール１ｇを、イソシアネート残分を捕捉するために添加した。反応生成物を室温で冷却し、且つ湿分の排除下で貯蔵した。
【０１３０】
清澄で無色のポリマーが得られ、３５０００ｍＰａｓの粘度を有していた。
【０１３１】
そのようにして製造したポリマー１ ２２５ｇ、６００ｇ／モルの平均モル質量を有するポリ（エチレングリコール）二酸（Ｓｉｇｍａ−Ａｌｄｒｉｃｈ Ｃｈｅｍｉｅ ＧｍｂＨ（Ｇｅｒｍａｎｙ）より市販されている）３ｇ、ミクロン単位に微粒化された硬化水添ヒマシ油（Ｌｅｈｍａｎｎ ＆ Ｖｏｓｓ社（Ｇｅｒｍａｎｙ）より"Ｌｕｖｏｔｉｘ Ｒ"の名称で市販されている）２０ｇ及び２μｍの平均粒径、最大０．２％の残留含水率、５ｍ2／ｇのＢＥＴ表面積及び９８．０質量％の炭酸カルシウム含有率（及びＭｇＣＯ3約１．８％及びＳｉＯ2０．２％）を有する粉砕された天然大理石３００ｇを、遊星形ミキサー中で互いに混合し、且つ約１００ｍｂａｒ（絶対圧）にて１５分間攪拌する。混合後の温度は、約５０℃である。引き続き、５０℃にて２４０ｍＰａｓの粘度及び、カール・フィッシャー滴定により測定して１２０ｐｐｍの含水量を有するポリプロピレングリコール−モノヒドロキシ−モノブチルエーテル３６０ｇ、Ｎ−（（ジメトキシ）メチルシリルメチル）−Ｏ−メチルカルバメート（Ｗａｃｋｅｒ Ｃｈｅｍｉｅ ＡＧ（Ｍｕｎｉｃ、Ｇｅｒｍａｎｙ）よりＧＥＮＩＯＳＩＬ(R)ＸＬ６５の名称で市販されている）２．５ｇ及びビニルトリメトキシシラン（Ｗａｃｋｅｒ Ｃｈｅｍｉｅ ＡＧ（Ｍｕｎｉｃ、Ｇｅｒｍａｎｙ）よりＧＥＮＩＯＳＩＬ(R)ＸＬ１０の名称で市販されている）１０ｇを添加し、且つ更に３分間攪拌する。引き続き、このバッチに、２００ｍ2／ｇの比表面積を有する疎水性の熱分解法シリカ（Ｗａｃｋｅｒ Ｃｈｍｉｅ ＡＧ（Ｍｕｎｉｃｈ、Ｇｅｒｍａｎｙ）よりＨＤＫ(R)Ｈ１８の名称で市販されている）４２ｇ、アミノプロピル−トリメトキシシラン（Ｗａｃｋｅｒ Ｃｈｍｉｅ ＡＧ（Ｍｕｎｉｃｈ、Ｇｅｒｍａｎｙ）よりＧＥＮＩＯＳＩＬ(R)ＧＦ９６の名称で市販されている）９．０ｇ、ラジカル捕捉剤として、立体障害アミン（主としてビス（１，２，２，６，６−ペンタメチル−４−ピペリジル）セバケートとメチル−１，２，２，６，６−ペンタメチル−４−ピペリジルセバケートとから成る）約５０％から成る液状の安定剤混合物、主として２−（２Ｈ−ベンゾトリアゾール−２−イル）−４−メチル−６−ドデシルフェノールから成るベンゾトリアゾール型のＵＶ吸収剤３５％及び、酸化防止剤として、主としてＣ7〜Ｃ9−分枝鎖状アルキル−［３−（３，５−ジ−ｔ−ブチル−４−ヒドロキシフェニル）］プロピオネートから成る立体障害アミン（Ｂｏｄｏ Ｍｏｅｌｅｒ Ｃｈｅｍｉｅ ＧｍｂＨ（Ｇｅｒｍａｎｙ）よりＴｉｎｕｖｉｎ(R)Ｂ７５の名称で市販されている）約１５％及びジオクチルスズジラウレート（Ｗａｃｋｅｒ Ｃｈｍｉｅ ＡＧ（Ｍｕｎｉｃｈ、Ｇｅｒｍａｎｙ）よりＷａｃｋｅｒ(R)Ｋａｔａｌｙｓａｔｏｒ Ｃ３９の名称で市販されている）２．５ｇを均一に混ぜることによって仕上げる。最後に、この混合物を、１００ｍｂａｒ（絶対圧）にて５分間攪拌し、３１０ｍｌのＰＥカートリッジ中に気密充填し、且つ貯蔵した。
【０１３２】
１日間室温で貯蔵した後に、試験１〜３を実施する。結果は第１表中に見出される。
【０１３３】
実施例２（Ｂ２）
実施例１に記載した手順を繰り返したが、ただし、３ｇの代わりに、６００ｇ／モルの平均モル質量を有するポリ（エチレングリコール）二酸（Ｓｉｇｍａ−Ａｌｄｒｉｃｈ Ｃｈｅｍｉｅ ＧｍｂＨ（Ｇｅｒｍａｎｙ）より市販されている）６ｇを使用するという変更を加えた。
【０１３４】
１日間室温で貯蔵した後に、試験１〜３を実施する。結果は第１表中に見出される。
【０１３５】
実施例３（Ｂ３）
実施例１に記載した手順を繰り返したが、ただし、６００ｇ／モルの平均モル質量を有するポリ（エチレングリコール）二酸３ｇの代わりに、２５０ｇ／モルの平均モル質量を有するポリ（エチレングリコール）二酸（Ｓｉｇｍａ−Ａｌｄｒｉｃｈ Ｃｈｅｍｉｅ ＧｍｂＨ（Ｇｅｒｍａｎｙ）より市販されている）２ｇを使用するという変更を加えた。
【０１３６】
１日間室温で貯蔵した後に、試験１〜３を実施する。結果は第１表中に見出される。
【０１３７】
実施例４（Ｂ４）
実施例１に記載した手順を繰り返したが、ただし、６００ｇ／モルの平均モル質量を有するポリ（エチレングリコール）二酸の代わりに、２−［２−（２−メトキシエトキシ）−エトキシ］酢酸（Ｓｉｇｍａ−Ａｌｄｒｉｃｈ Ｃｈｅｍｉｅ ＧｍｂＨ（Ｇｅｒｍａｎｙ）より市販されている）４ｇを使用するという変更を加えた。
【０１３８】
１日間室温で貯蔵した後に、試験１〜３を実施する結果は第１表中に見出される。
【０１３９】
実施例５（Ｂ５）
実施例１に記載した手順を繰り返したが、ただし、６００ｇ／モルの平均モル質量を有するポリ（エチレングリコール）二酸３ｇの代わりに、４６０ｇ／モルの平均モル質量を有するグリコール酸−エトキシレート−ラウリルエーテル（Ｓｉｇｍａ−Ａｌｄｒｉｃｈ Ｃｈｅｍｉｅ ＧｍｂＨ（Ｇｅｒｍａｎｙ）より市販されている）１０．３ｇを使用するという変更を加えた。
【０１４０】
１日間室温で貯蔵した後に、試験１〜３を実施する。結果は第１表中に見出される。
【０１４１】
比較例１（Ｖ１）
実施例１に記載した手順を繰り返したが、ただし、６００ｇ／モルの平均モル質量を有するポリ（エチレングリコール）二酸は使用しなかった。
【０１４２】
１日間室温で貯蔵した後に、試験１〜３を実施する。結果は第１表中に見出される。
【０１４３】
比較例２（Ｖ２）
実施例１に記載した手順を繰り返したが、ただし、６００ｇ／モルの平均モル質量を有するポリ（エチレングリコール）二酸３ｇの代わりに、ネオデカン酸（ＡＢＣＲ ＧｍｂＨ（Ｇｅｒｍａｎｙ）より市販されている）２ｇを使用するという変更を加えた。
【０１４４】
１日間室温で貯蔵した後に、試験１〜３を実施する。結果は第１表中に見出される。
【０１４５】
比較例３（Ｖ３）
実施例１に記載した手順を繰り返したが、ただし、６００ｇ／モルの平均モル質量を有するポリ（エチレングリコール）二酸３ｇの代わりに、ネオデカン酸（ＡＢＣＲ ＧｍｂＨ（Ｇｅｒｍａｎｙ）より市販されている）４ｇを使用するという変更を加えた。
【０１４６】
１日間室温で貯蔵した後に、試験１〜３を実施する。結果は第１表中に見出される。
【０１４７】
比較例４（Ｖ４）
実施例１に記載した手順を繰り返したが、ただし、６００ｇ／モルの平均モル質量を有するポリ（エチレングリコール）二酸（Ｓｉｇｍａ−Ａｌｄｒｉｃｈ Ｃｈｅｍｉｅ ＧｍｂＨ（Ｇｅｒｍａｎｙ）３ｇの代わりに、５７０ｇ／モルの平均モル質量を有する水素化ダイマー酸４ｇ（Ｓｉｇｍａ−Ａｌｄｒｉｃｈ Ｃｈｅｍｉｅ ＧｍｂＨ（Ｇｅｒｍａｎｙ）より市販されている）４ｇを使用するという変更を加えた。
【０１４８】
１日間室温で貯蔵した後に、試験１〜３を実施する。結果は第１表中に見出される。
【０１４９】
比較例５（Ｖ５）
実施例１に記載した手順を繰り返したが、ただし、６００ｇ／モルの平均モル質量を有するポリ（エチレングリコール）二酸３ｇの代わりに、ｎ−オクタン酸（Ｓｉｇｍａ−Ａｌｄｒｉｃｈ Ｃｈｅｍｉｅ ＧｍｂＨ（Ｇｅｒｍａｎｙ）より市販されている）４ｇを使用するという変更を加えた。
【０１５０】
１日間室温で貯蔵した後に、試験１〜３を実施する。結果は第１表中に見出される。
【０１５１】
比較例６（Ｖ６）
実施例１に記載した手順を繰り返したが、ただし、６００ｇ／モルの平均モル質量を有するポリ（エチレングリコール）二酸３ｇの代わりに、酢酸（Ｓｉｇｍａ−Ａｌｄｒｉｃｈ Ｃｈｅｍｉｅ ＧｍｂＨ（Ｇｅｒｍａｎｙ）より市販されている）１．３ｇを使用するという変更を加えた。
【０１５２】
１日間室温で貯蔵した後に、試験１〜３を実施する。結果は第１表中に見出される。
【０１５３】
比較例７（Ｖ７）
実施例１に記載した手順を繰り返したが、ただし、６００ｇ／モルの平均モル質量を有するポリ（エチレングリコール）二酸３ｇの代わりに、メタノール中の５０％のグリコール酸溶液（Ｓｉｇｍａ−Ａｌｄｒｉｃｈ Ｃｈｅｍｉｅ ＧｍｂＨ（Ｇｅｒｍａｎｙ）より市販されている）３．４ｇを使用するという変更を加えた。
【０１５４】
１日間室温で貯蔵した後に、試験１〜３を実施する。結果は第１表中に見出される。
【０１５５】
【表１】
2013507461.tif 000004
【０１５６】
実施例６（Ｂ６）
実施例１で製造したポリマー１ ２２５ｇ、６００ｇ／モルの平均モル質量を有するポリ（エチレングリコール）二酸（Ｓｉｇｍａ−Ａｌｄｒｉｃｈ Ｃｈｅｍｉｅ ＧｍｂＨ（Ｇｅｒｍａｎｙ）より市販されている）３ｇ、ミクロン単位に微粒化された硬化水添ヒマシ油（Ｌｅｈｍａｎｎ ＆ Ｖｏｓｓ社（Ｇｅｒｍａｎｙ）より"Ｌｕｖｏｔｉｘ Ｒ"の名称で市販されている）２０ｇ及び０．１μｍの平均粒径を有する沈降炭酸カルシウム（Ｓｃｈａｅｆｅｒ Ｋａｌｋ ＫＧ（Ｇｅｒｍａｎｙ）よりＰｒｅｃａｒｂの名称で市販されている）３００ｇを、遊星形ミキサー中で互いに混合し、且つ約１００ｍｂａｒ（絶対圧）にて１５分間攪拌する。混合後の温度は、約５５℃である。引き続き、５０℃にて２４０ｍＰａｓの粘度及び、カール・フィッシャー滴定により測定して１２０ｐｐｍの含水量を有するポリプロピレングリコール−モノヒドロキシ−モノブチルエーテル３６０ｇ、Ｎ−（（ジメトキシ）メチルシリルメチル）−Ｏ−メチルカルバメート（Ｗａｃｋｅｒ Ｃｈｅｍｉｅ ＡＧ（Ｍｕｎｉｃ、Ｇｅｒｍａｎｙ）よりＧＥＮＩＯＳＩＬ(R)ＸＬ６５の名称で市販されている）２．５ｇ及びビニルトリメトキシシラン（Ｗａｃｋｅｒ Ｃｈｅｍｉｅ ＡＧ（Ｍｕｎｉｃ、Ｇｅｒｍａｎｙ）よりＧＥＮＩＯＳＩＬ(R)ＸＬ１０の名称で市販されている）１０ｇを添加し、且つ更に３分間攪拌する。引き続き、このバッチに、２００ｍ2／ｇの比表面積を有する疎水性の熱分解法シリカ（Ｗａｃｋｅｒ Ｃｈｍｉｅ ＡＧ（Ｍｕｎｉｃｈ、Ｇｅｒｍａｎｙ）よりＨＤＫ(R)Ｈ１８の名称で市販されている）４２ｇ、アミノプロピルトリメトキシシラン（Ｗａｃｋｅｒ Ｃｈｍｉｅ ＡＧ（Ｍｕｎｉｃｈ、Ｇｅｒｍａｎｙ）よりＧＥＮＩＯＳＩＬ(R)ＧＦ９６の名称で市販されている）９．０ｇ、ラジカル捕捉剤として、立体障害アミン（主としてビス（１，２，２，６，６−ペンタメチル−４−ピペリジル）セバケートとメチル−１，２，２，６，６−ペンタメチル−４−ピペリジルセバケートとから成る）約５０％から成る液状の安定剤混合物、主として２−（２Ｈ−ベンゾトリアゾール−２−イル）−４−メチル−６−ドデシルフェノールから成るベンゾトリアゾール型のＵＶ吸収剤３５％及び、酸化防止剤として、主としてＣ7〜Ｃ9−分枝鎖状アルキル−［３−（３，５−ジ−ｔ−ブチル−４−ヒドロキシフェニル）］プロピオネートから成る立体障害アミン（Ｂｏｄｏ Ｍｏｅｌｅｒ Ｃｈｅｍｉｅ ＧｍｂＨ（Ｇｅｒｍａｎｙ）よりＴｉｎｕｖｉｎ(R)Ｂ７５の名称で市販されている）約１５％及びジオクチルスズジラウレート（Ｗａｃｋｅｒ Ｃｈｍｉｅ ＡＧ（Ｍｕｎｉｃｈ、Ｇｅｒｍａｎｙ）よりＷａｃｋｅｒ(R)Ｋａｔａｌｙｓａｔｏｒ Ｃ３９の名称で市販されている）２．５ｇを均一に混ぜることによって仕上げる。最後に、この混合物を、１００ｍｂａｒ（絶対圧）にて５分間攪拌し、３１０ｍｌのＰＥカートリッジ中に気密充填し、且つ貯蔵した。
【０１５７】
１日間室温で貯蔵した後に、試験１〜３を実施する。結果は第２表に見出される。
【０１５８】
比較例８（Ｖ８）
実施例６に記載した手順を繰り返したが、ただし、６００ｇ／モルの平均モル質量を有するポリ（エチレングリコール）二酸は使用しなかった。
【０１５９】
１日間室温で貯蔵した後に、試験１〜３を実施する。結果は第２表に見出される。
【０１６０】
比較例９（Ｖ９）
実施例６に記載した手順を繰り返したが、ただし、６００ｇ／モルの平均モル質量を有するポリ（エチレングリコール）二酸を使用せず、且つ０．１μｍの平均粒径を有する沈降炭酸カルシウムの代わりに、０．０８μｍの平均粒径を有する、沈降され、引き続きステアリン酸で被覆された炭酸カルシウム（Ｓｈｉｒａｉｓｈｉ Ｋｏｇｙｏ Ｋａｉｓｈａ，ＬＴＤ．社（Ｊａｐａｎ）よりＨａｋｕｅｎｋａ ＣＣＲの名称で市販されている）を使用した。
【０１６１】
１日間室温で貯蔵した後に、試験１〜３を実施する。結果は第２表に見出される。
【０１６２】
比較例１０（Ｖ１０）
実施例９に記載した手順を繰り返したが、ただし、付加的に６００ｇ／モルの平均モル質量を有するポリ（エチレングリコール）二酸３ｇを使用した。
【０１６３】
１日間室温で貯蔵した後に、試験１〜３を実施する。結果は第２表に見出される。
【０１６４】
【表２】
2013507461.tif 000005
【０１６５】
実施例７（Ｂ７）
８００００ｍＰａｓの粘度を有するα，ω−ジヒドロキシポリジメチルシロキサン３５０ｇ、１０００ｍＰａｓの粘度を有するα，ω−ビス−（トリメチルシロキシ）ポリジメチルシロキサン２００ｇ及び２−［２−（２−メトキシエトキシ）−エトキシ］酢酸（Ｓｉｇｍａ−Ａｌｄｒｉｃｈ Ｃｈｅｍｉｅ ＧｍｂＨ（Ｇｅｒｍａｎｙ）より市販されている）３ｇを、遊星形溶解機中で互いに混合する。引き続き、２μｍの平均粒径、最大０．２％の残留含水率、５ｍ2／ｇのＢＥＴ表面積及び９８．０質量％の炭酸カルシウム含有率（及びＭｇＣＯ3約１．８％及びＳｉＯ2０．２％）を有する粉砕された天然大理石６１６ｇを添加し、且つ５分間攪拌導入した。その後、４−（トリエトキシシリルメチル）テトラヒドロ−１，４−オキサジン１５．０ｇ、ビニルトリエトキシシラン１５ｇ、平均して１分子当たり１０個のＳｉ原子を有するメチルトリエトキシシラン−加水分解物オリゴマー１質量部と３−アミノプロピルトリエトキシシラン１質量部とからの混合物１２．０ｇ、１，３，５−トリス（３−トリメトキシシリルプロピル）イソシアヌレート１２．０ｇ及び３−グリシドキシプロピルトリメトキシシラン８．０ｇを添加し、且つ３０分間混合した。引き続き、このバッチに、１５０ｍ2／ｇのＢＥＴ表面積を有する疎水性の熱分解法シリカ（Ｗａｃｋｅｒ Ｃｈｍｉｅ ＡＧ（Ｍｕｎｉｃｈ、Ｇｅｒｍａｎｙ）よりＨＤＫ(R)Ｖ１５Ａの名称で市販されている）３６ｇ、テトライソプロポキシシラン中のジオクチルスズオキシド１．７６ｇ（ＴＩＢ Ｃｈｅｍｉｋａｌｓ ＡＧ（Ｍａｎｎｈｅｉｍ、Ｇｅｒｍａｎｙ）より"ＴＫ−２１７"の名称で市販されている）及びメチルトリメトキシシラン中の５０質量％のオクチルホスホン酸の溶液４．０ｇを均一に混ぜることによって仕上げる。混合物を脱気するために、約２００ｈＰａの減圧を掛け、且つ再び５分間混合した。その後、完成した混合物を、市販のポリエチレンカートリッジ中に充填した。
【０１６６】
この混合物の特性値を、実施例１と同じように算出し、それらを第３表中にまとめている。
【０１６７】
比較例１１（Ｖ１１）
実施例７に記載した手順を繰り返したが、ただし、２−［２−（２−メトキシエトキシ）−エトキシ］酢酸は使用しなかった。
【０１６８】
１日間室温で貯蔵した後に、試験１〜３を実施する。結果は第３表に見出される。
【０１６９】
実施例８（Ｂ８）
シロキサンがジメトキシメチルシリル基及びジメトキシビニルシリル基で末端化されており、且つジメトキシメチルシリル末端基対ジメトキシビニルシリル末端基の比が約１：１である、８００００ｍＰａｓの粘度を有するポリジメチルシロキサン混合物４３０ｇ、１０００ｍＰａｓの粘度を有するトリメチルシリル末端ブロック化されたポリジメチルシロキサン１００ｇ及び２−［２−（２−メトキシエトキシ）−エトキシ］酢酸（Ｓｉｇｍａ−Ａｌｄｒｉｃｈ Ｃｈｅｍｉｅ ＧｍｂＨ（Ｇｅｒｍａｎｙ）より市販されている）３ｇを、遊星形溶解機中で互いに混合する。引き続き、２μｍの平均粒径、最大０．２％の残留含水率、５ｍ2／ｇのＢＥＴ表面積及び９８．０質量％の炭酸カルシウム含有率を有する粉砕された天然大理石４００ｇを添加し、且つ５分間攪拌導入した。引き続き、このバッチに、ジイソブトキシ−ビス−エチルアセトアセタト−チタン（Ｄｕ−ＰｏｎｔTM社よりＴＹＺＯＲ(R)ＩＢＡＹの名称で市販されている）１２．０ｇ、メチルトリメトキシシラン４．０ｇ、７００ｍＰａｓの粘度を有するポリエチレングリコールポリプロピレングリコール−ブロックコポリマー２．０ｇ及び１５０ｍ2／ｇの比表面積を有する熱分解法シリカ（Ｗａｃｋｅｒ Ｃｈｅｍｉｅ ＡＧのＨＤＫ(R)Ｖ１５の名称で市販されている）５０ｇを均一に混ぜることによって仕上げる。最後に、この混合物を１００ｍｂａｒ（絶対圧）にて５分間攪拌し、それから気密充填し、且つ貯蔵した。
【０１７０】
この混合物の特性値を、実施例１と同じように算出し、それらを第３表中にまとめている。
【０１７１】
比較例（Ｖ１２）
実施例８に記載した手順を繰り返したが、ただし、２−［２−（２−メトキシエトキシ）−エトキシ］酢酸は使用しなかった。
【０１７２】
１日間室温で貯蔵した後に、試験１〜３を実施する。結果は第３表に見出される。
【０１７３】
【表３】
2013507461.tif 000006
【国際調査報告】
2013507461.tif 000007
2013507461.tif 000008
2013507461.tif 000009
2013507461.tif 000010
2013507461.tif 000011
2013507461.tif 000012